(57)【特許請求の範囲】
【請求項１】
式Ｉ
【化１】
0005503869.tif 000048
［式中、
Ｒ0は直接結合、
【化２】
0005503869.tif 000049
を表し、
Ｒ1及びＲ2はそれぞれ他と独立して、シリコン含有基を表し、
Ｒ3及びＲ4はそれぞれ他と独立して、水素原子、フッ素原子含有基、シリコン含有基、炭素原子数１ないし１２のアルキル基、フェニル基又は
【化３】
0005503869.tif 000050
を表すか；又はＲ3及びＲ4はそれらが結合する炭素原子と一緒になって、未置換の又は１
ないし３個の炭素原子数１ないし４のアルキル基で置換された炭素原子数５ないし８のシクロアルキリデン環を形成し、
Ｒ5、Ｒ6、Ｒ7及びＲ8はそれぞれ他と独立して、水素原子又は炭素原子数３ないし１２のアルケニル基を表し、
Ｘ1及びＸ2はそれぞれ他と独立して、直接結合又は炭素原子数１ないし１２のアルキレン基又は酸素原子で中断された炭素原子数４ないし２５のアルキレン基を表し、
Ｙ1及びＹ2はそれぞれ他と独立して、直接結合、酸素原子
【化４】
0005503869.tif 000051
を表し、
Ｒ9及びＲ10はそれぞれ他と独立して、直接結合又は炭素原子数１ないし４のアルキレン基を表し、
Ｒ11、Ｒ12及びＲ13はそれぞれ他と独立して、水素原子、炭素原子数１ないし１２のアルキル基又は炭素原子数３ないし１２のアルケニル基を表し、
Ｒ14は、水素原子、炭素原子数１ないし１２のアルキル基又はシリコン含有基を表し、
シリコン含有基は式ＩＩ
【化５】
0005503869.tif 000052
（式中、Ｒ17、Ｒ18、Ｒ19及びＲ20はそれぞれ他と独立して、炭素原子数１ないし１２のアルキル基、ヒドロキシ基若しくはアミノ基で置換された炭素原子数１ないし１２のアルキル基；酸素原子で中断された炭素原子数４ないし１２のヒドロキシアルキル基；又は
【化６】
0005503869.tif 000053
を表し、
Ｒ21は
【化７】
0005503869.tif 000054
を表し、
Ｒ22、Ｒ23、Ｒ24、Ｒ25、Ｒ26、Ｒ27、Ｒ28及びＲ29はそれぞれ他と独立して、炭素原子数１ないし１２のアルキル基を表し、
ｐは３ないし２００を表し、及び
ｑは０ないし２００を表す。）で表される基であり、
ｍは０ないし１００００を表し、及び
ｎは０ないし１００００を表す。］で表される化合物。
【請求項２】
Ｒ0は
【化８】
0005503869.tif 000055
を表し、
Ｒ1及びＲ2はそれぞれ他と独立して、シリコン含有基を表し、
Ｒ3及びＲ4はそれぞれ他と独立して、水素原子、トルフルオロメチル基、シリコン含有基、炭素原子数１ないし１２のアルキル基、フェニル基又は
【化９】
0005503869.tif 000056
を表すか；又はＲ3及びＲ4はそれらが結合する炭素原子と一緒になって、未置換の又は１ないし３個の炭素原子数１ないし４のアルキル基で置換された炭素原子数５ないし８のシクロアルキリデン環を形成し、
Ｒ5、Ｒ6、Ｒ7及びＲ8は水素原子を表し、
Ｘ1及びＸ2はそれぞれ他と独立して、炭素原子数１ないし１２のアルキレン基又は酸素原子で中断された炭素原子数４ないし２５のアルキレン基を表し、
Ｙ1及びＹ2はそれぞれ他と独立して、直接結合、酸素原子
【化１０】
0005503869.tif 000057
を表し、
Ｒ9及びＲ10はそれぞれ他と独立して、直接結合又はメチレン基を表し、
Ｒ11、Ｒ12及びＲ13はそれぞれ他と独立して、水素原子、炭素原子数１ないし４のアルキル基又は炭素原子数３ないし４のアルケニル基を表し、
Ｒ14は、水素原子又は炭素原子数１ないし１２のアルキル基を表し、
ｍは０ないし１００００を表し、及び
ｎは０ないし１００００を表す、請求項１記載の化合物。
【請求項３】
Ｒ17、Ｒ18、Ｒ19及びＲ20はそれぞれ他と独立して、メチル基又は
【化１１】
0005503869.tif 000058
を表し、
Ｒ21は
【化１２】
0005503869.tif 000059
を表し、
Ｒ22、Ｒ23、Ｒ24、Ｒ25、Ｒ26、Ｒ27、Ｒ28及びＲ29はメチル基を表し、
ｐは３ないし１００を表し、及び
ｑは０ないし１００を表す、請求項１記載の化合物。
【請求項４】
Ｒ0は
【化１３】
0005503869.tif 000060
を表し、
Ｒ3は、水素原子、ＣＦ3、炭素原子数１ないし１２のアルキル基、フェニル基又は
【化１４】
0005503869.tif 000061
を表し、
Ｒ4は、水素原子、ＣＦ3、炭素原子数１ないし１２のアルキル基又はフェニル基を表すか；又はＲ3及びＲ4はそれらが結合する炭素原子と一緒になって、未置換の又は１ないし３個の炭素原子数１ないし４のアルキル基で置換された炭素原子数５ないし８のシクロアルキリデン環を形成し、
Ｒ5、Ｒ6、Ｒ7及びＲ8は水素原子を表し、
Ｘ1及びＸ2はそれぞれ他と独立して、炭素原子数１ないし１２のアルキレン基又は酸素原子で中断された炭素原子数４ないし２５のアルキレン基を表し、
Ｙ1及びＹ2はそれぞれ他と独立して、直接結合、酸素原子、
【化１５】
0005503869.tif 000062
を表し、
Ｒ9及びＲ10はそれぞれ他と独立して、直接結合又はメチレン基を表し、
Ｒ14は、水素原子又は炭素原子数１ないし１２のアルキル基を表し、
ｍは０ないし１００００を表し、及び
ｎは０ないし１００００を表す、請求項１記載の化合物。
【請求項５】
Ｒ3及びＲ4はそれぞれ他と独立して、水素原子又は炭素原子数１ないし４のアルキル基を表すか；又はＲ3及びＲ4はそれらが結合する炭素原子と一緒になって、シクロヘキシリデン環を形成する、請求項１記載の化合物。
【請求項６】
Ｘ1及びＸ2はそれぞれ他と独立して、炭素原子数２ないし８のアルキレン基又は酸素原子で中断された炭素原子数４ないし２５のアルキレン基を表す、請求項１記載の化合物。
【請求項７】
ｍが０ないし１００を表し、ｎが０ないし１００を表す、請求項１記載の化合物。
【請求項８】
Ｒ0は
【化１６】
0005503869.tif 000063
を表し、
Ｒ3及びＲ4はそれぞれ他と独立して、炭素原子数１ないし４のアルキル基を表すか；又はＲ3及びＲ4はそれらが結合する炭素原子と一緒になって、シクロヘキシリデン環を形成
し、
Ｒ5、Ｒ6、Ｒ7及びＲ8は水素原子を表し、
Ｘ1及びＸ2はそれぞれ他と独立して、炭素原子数２ないし４のアルキレン基又は酸素原子で中断された炭素原子数４ないし２５のアルキレン基を表し、
Ｙ1及びＹ2はそれぞれ他と独立して、直接結合、酸素原子、
【化１７】
0005503869.tif 000064
を表し、
Ｒ9及びＲ10はそれぞれ他と独立して、直接結合又はメチレン基を表し、
ｍは０ないし１００を表し、
ｎは０ないし１００を表す、請求項１記載の化合物。
【請求項９】
（α）請求項１記載の式Ｉで表される化合物、及び
（β）フェノール系抗酸化剤、光安定剤、加工安定剤、核剤、殺生物剤、帯電防止剤、難燃剤及び充填剤からなる群より選択される添加剤の１種以上を含む混合物。
【請求項１０】
成分の質量比（α）：（β）が１００：０．０１ないし０．０１：１００である請求項９記載の混合物。
【請求項１１】
ａ）酸化分解、熱分解又は光誘発分解を受け易い有機材料、及び
ｂ）請求項１記載の、式Ｉで表される少なくとも１種の化合物
を含む組成物。
【請求項１２】
成分（ａ）が合成ポリマーである請求項１１記載の組成物。
【請求項１３】
成分（ａ）がポリカーボネート、ポリエステル、ポリアクリレート又はポリメタクリレート或いはそれらの混合物、ブレンド又はアロイである請求項１１記載の組成物。
【請求項１４】
成分（ｂ）が、成分（ａ）の質量に基づいて０．１ないし２０％の量で存在する請求項１１記載の組成物。
【請求項１５】
成分（ａ）及び成分（ｂ）に加え、更なる添加剤を含む請求項１１記載の組成物。
【請求項１６】
更なる添加剤として、フェノール系抗酸化剤、光安定剤及び／又は加工安定剤を含む請求項１５記載の組成物。
【請求項１７】
有機材料の表面エネルギーを減少させる方法であって、該材料に請求項１記載の式Ｉで表される化合物を混和するか又は適用することを含む方法。
【請求項１８】
有機材料のための表面エネルギーの減少剤としての、請求項１記載の式Ｉで表される化合物の使用。
【発明の詳細な説明】
【技術分野】
【０００１】
本発明は、新規なシリコン含有基を末端に有するオリゴ−及びポリ−カーボネートに、有機材料、好ましくはポリカーボネート、ポリエステル、ポリアクリレート又はポリメタクリレート或いはそれらの混合物、ブレンド又はアロイのような合成ポリマーを含む組成物に及び新規な表面改質剤に、同様に、有機材料の表面エネルギーの減少剤としての新規化合物の使用に関する。そのような減少された表面エネルギーを有するポリマーは“洗浄容易性”、“自己洗浄性”、“抗汚染性”、“汚れ−放出性”、“抗落書き性”、“耐油性”、“耐溶剤性”、“化学物質耐性”、“自己潤滑性”、“引っかき抵抗性”、“低水分吸収性”、“耐吸塵性”、“スリップ性”及び“疎水性の表面”；並びにタンパク質に対する抗接着性及び、例えば、細菌、真菌及び藻類のような微生物に対する抗接着性を呈する。
【背景技術】
【０００２】
特定の分野における熱可塑性ポリマーから製造される製品のために、熱可塑性ガラス、特にガラス用途において使用されるポリカーボネート透明シート及びフィルムのために、容易な自己洗浄の性質の明確な必要性が存在する。自己洗浄はシートの表面上を雨水が流れることにより引き起こされうる。容易な自己洗浄性は、透明又は半透明シートの高い光透過性を維持するために及びシートの表面上の好ましくない物質の蓄積を最小限にするために重要である。このことはまた、ビルディング、屋根付き歩道、温室、自動車及び輸送用途等における屋根ふき材又はガラスの洗浄の頻度を劇的に減少する。このことはまた、乳白色又はブロンズ色の熱可塑性シートのような装飾性の半透明熱可塑性シートにおいても有利である。
【０００３】
国際公開第０３／０５７７６７号パンフレットは、外面上に、十分な量のヒドロキシ−官能化シリコンで変性されたアクリレートポリマー添加剤を有するコーティング組成物を有するポリカーボネートシートを開示する。これは、基材への固体粒子（汚れ）及び／又は液体の付着を減少させることにより、表面上のそのような粒子及び／又は液体の除去を容易にする。市販で入手可能なポリカーボネートシートにおける水滴の接触角は約６６°であり、処理されたシートでは約１０１°である。
【０００４】
国際公開第０１／７４９４６号パンフレットは、熱可塑性樹脂（ポリカーボネート樹脂のような）中に添加されたデンドリマー添加剤が熱可塑性樹脂の表面特性を変化させるのに効果的であることを開示する。そのような組成物は製品を製造するために射出成形することができるが、該製品においては、デンドリマー添加剤が製品の表面に濃縮されて樹脂の性質を変化させる。デンドリマー添加剤の種類の選択により、結果として得られる成形品の特性をコントロールし得る。
【特許文献１】国際公開第０３／０５７７６７号パンフレット
【特許文献２】国際公開第０１／７４９４６号パンフレット
【発明の開示】
【０００５】
シリコン含有基を末端に有する新規のオリゴ−及びポリ−カーボネートが、有機材料、好ましくは、ポリカーボネート、ポリエステル、ポリアクリレート又はポリメタクリレート或いはそれらの混合物、ブレンド又はアロイのための表面エネルギーの減少剤のような種々の技術用途のために有用であることが今や見出された。そのような減少された表面エネルギーを有するポリマーは“洗浄容易性”、“自己洗浄性”、“抗汚染性”、“汚れ−放出性”、“抗落書き性”、“耐油性”、“耐溶剤性”、“化学物質耐性”、“自己潤滑
性”、“引っかき抵抗性”、“低水分吸収性”、“耐吸塵性”、“スリップ性”及び“疎水性の表面”；並びにタンパク質に対する抗接着性及び、例えば、細菌、真菌及び藻類のような微生物に対する抗接着性を呈する。
【０００６】
シリコン含有基を末端に有する新規のオリゴ−及びポリ−カーボネートはまた、ポリマーの補助的特徴に影響せず且つ殺生物性添加剤の放出を伴わず、ポリマーのための溶融添加剤として有用であることも見出された。
【０００７】
本発明は、従って、式Ｉ
【化１８】
0005503869.tif 000002
（式中、Ｒ0は直接結合、
【化１９】
0005503869.tif 000003
を表し、
Ｒ1及びＲ2はそれぞれ他と独立して、シリコン含有基を表し、
Ｒ3及びＲ4はそれぞれ他と独立して、水素原子、フッ素原子含有基、シリコン含有基、炭素原子数１ないし１２のアルキル基、フェニル基又は
【化２０】
0005503869.tif 000004
を表すか；又はＲ3及びＲ4はそれらが結合する炭素原子と一緒になって、未置換の又は１ないし３個の炭素原子数１ないし４のアルキル基で置換された炭素原子数５ないし８のシクロアルキリデン環を形成し、
Ｒ5、Ｒ6、Ｒ7及びＲ8はそれぞれ他と独立して、水素原子、炭素原子数１ないし１２のアルキル基又は炭素原子数３ないし１２のアルケニル基を表し、
Ｘ1及びＸ2はそれぞれ他と独立して、直接結合又は炭素原子数１ないし１２のアルキレン基又は酸素原子で中断された炭素原子数４ないし２５のアルキレン基を表し、
Ｙ1及びＹ2はそれぞれ他と独立して、直接結合、酸素原子、
【化２１】
0005503869.tif 000005
を表し、
Ｒ9及びＲ10はそれぞれ他と独立して、直接結合又は炭素原子数１ないし４のアルキレン
基を表し、
Ｒ11、Ｒ12及びＲ13はそれぞれ他と独立して、水素原子、炭素原子数１ないし１２のアルキル基又は炭素原子数３ないし１２のアルケニル基を表し、
Ｒ14は、水素原子、炭素原子数１ないし１２のアルキル基又はシリコン含有基を表し、
ｍは０ないし１００００を表し、及び
ｎは０ないし１００００を表す。）で表される化合物を提供する。
また、本発明は、式Ｉ
【化２２】
0005503869.tif 000006
［式中、
Ｒ0は直接結合、
【化２３】
0005503869.tif 000007
を表し、
Ｒ1及びＲ2はそれぞれ他と独立して、シリコン含有基を表し、
Ｒ3及びＲ4はそれぞれ他と独立して、水素原子、フッ素原子含有基、シリコン含有基、炭素原子数１ないし１２のアルキル基、フェニル基又は
【化２４】
0005503869.tif 000008
を表すか；又はＲ3及びＲ4はそれらが結合する炭素原子と一緒になって、未置換の又は１ないし３個の炭素原子数１ないし４のアルキル基で置換された炭素原子数５ないし８のシクロアルキリデン環を形成し、
Ｒ5、Ｒ6、Ｒ7及びＲ8はそれぞれ他と独立して、水素原子又は炭素原子数３ないし１２のアルケニル基を表し、
Ｘ1及びＸ2はそれぞれ他と独立して、直接結合又は炭素原子数１ないし１２のアルキレン基又は酸素原子で中断された炭素原子数４ないし２５のアルキレン基を表し、
Ｙ1及びＹ2はそれぞれ他と独立して、直接結合、酸素原子
【化２５】
0005503869.tif 000009
を表し、
Ｒ9及びＲ10はそれぞれ他と独立して、直接結合又は炭素原子数１ないし４のアルキレ
ン基を表し、
Ｒ11、Ｒ12及びＲ13はそれぞれ他と独立して、水素原子、炭素原子数１ないし１２のアルキル基又は炭素原子数３ないし１２のアルケニル基を表し、
Ｒ14は、水素原子、炭素原子数１ないし１２のアルキル基又はシリコン含有基を表し、
シリコン含有基は式ＩＩ
【化２６】
0005503869.tif 000010
（式中、Ｒ17、Ｒ18、Ｒ19及びＲ20はそれぞれ他と独立して、炭素原子数１ないし１２のアルキル基、ヒドロキシ基若しくはアミノ基で置換された炭素原子数１ないし１２のアルキル基；酸素原子で中断された炭素原子数４ないし１２のヒドロキシアルキル基；又は
【化２７】
0005503869.tif 000011
を表し、
Ｒ21は炭素原子数１ないし１２のアルキル基又は
【化２８】
0005503869.tif 000012
を表し、
Ｒ22、Ｒ23、Ｒ24、Ｒ25、Ｒ26、Ｒ27、Ｒ28及びＲ29はそれぞれ他と独立して、炭素原子数１ないし１２のアルキル基又はヒドロキシ基若しくはアミノ基で置換された炭素原子数１ないし１２のアルキル基を表し、
ｐは０ないし２００を表し、及び
ｑは０ないし２００を表す。）で表される基であり、
ｍは０ないし１００００を表し、及び
ｎは０ないし１００００を表す。］で表される化合物を提供する。
【発明を実施するための最良の形態】
【０００８】
シリコン含有基は、好ましくは、式ＩＩ
【化５】
0005503869.tif 000013
（式中、Ｒ17、Ｒ18、Ｒ19及びＲ20はそれぞれ他と独立して、炭素原子数１ないし１２のアルキル基、ヒドロキシ基若しくはアミノ基で置換された炭素原子数１ないし１２のアルキル基；酸素原子で中断された炭素原子数４ないし１２のヒドロキシアルキル基；又は
【化６】
0005503869.tif 000014
を表し、
Ｒ21は炭素原子数１ないし１２のアルキル基又は
【化７】
0005503869.tif 000015
を表し、
Ｒ22、Ｒ23、Ｒ24、Ｒ25、Ｒ26、Ｒ27、Ｒ28及びＲ29はそれぞれ他と独立して、炭素原子数１ないし１２のアルキル基又はヒドロキシ基若しくはアミノ基で置換された炭素原子数１ないし１２のアルキル基を表し、
ｐは０ないし２００を表し、及び
ｑは０ないし２００を表す。）で表される基である。
【０００９】
シリコン含有基として特に興味深いものは、Ｒ17、Ｒ18、Ｒ19及びＲ20がそれぞれ他と独立して、メチル基又は
【化８】
0005503869.tif 000016
を表し、
Ｒ21がメチル基又は
【化９】
0005503869.tif 000017
を表し、
Ｒ22、Ｒ23、Ｒ24、Ｒ25、Ｒ26、Ｒ27、Ｒ28及びＲ29がメチル基を表し、
ｐ及びｑがそれぞれ他と独立して、０ないし１００を表す、式ＩＩで表される基である。
【００１０】
１２個までの炭素原子を有するアルキル基は、分岐の又は未分岐の基、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基又はドデシル基が挙げられる。Ｒ3及びＲ4のための一つの好ましい定義は、例えば、炭素原子数１ないし８のアルキル基、例えば、メチル基のような炭素原子数１ないし４のアルキル基である。
【００１１】
好ましくは１ないし３個の、特には１又は２個の、分岐の又は未分岐のアルキル基を含む、炭素原子数１ないし４のアルキル基で置換された炭素原子数５ないし８のシクロアルキリデン環は、例えば、シクロペンチリデン、メチルシクロペンチリデン、ジメチルシクロペンチリデン、シクロヘキシリデン、メチルシクロヘキシリデン、ジメチルシクロヘキシリデン、トリメチルシクロヘキシリデン、第三ブチルシクロヘキシリデン、シクロヘプチリデン又はシクロオクチリデンである。好ましくはシクロヘキシリデンである。
【００１２】
炭素原子数１ないし１２のアルキレン基は、分岐の又は未分岐の基、例えば、メチレン基、エチレン基、プロピレン基、トリメチレン基、テトラメチレン基、ペンタメチレン基、ヘキサメチレン基、ヘプタメチレン基、オクタメチレン基、デカメチレン基又はドデカメチレン基である。
Ｘ1及びＸ2のための、１つの好ましい定義は、炭素原子数１ないし８のアルキレン基、
例えば、炭素原子数２ないし８のアルキレン基である。Ｘ1及びＸ2のための、特に好ましい定義は、炭素原子数２ないし４のアルキレン基、例えば、エチレン基である。
【００１３】
酸素原子で中断された炭素原子数４ないし２５のアルキレン基は、分岐の又は未分岐の基、例えば、−ＣＨ2ＣＨ2−Ｏ−ＣＨ2ＣＨ2−、−ＣＨ2ＣＨ2ＣＨ2−Ｏ−ＣＨ2ＣＨ2−
、−ＣＨ2ＣＨ2ＣＨ2−Ｏ−ＣＨ2ＣＨ2ＣＨ2−又は−ＣＨ2ＣＨ2−Ｏ−ＣＨ2ＣＨ2−Ｏ−ＣＨ2ＣＨ2−である。
【００１４】
３ないし１４個の炭素原子を有するアルケニル基は、例えば、プロペニル基、２−ブテニル基、３−ブテニル基、イソブテニル基、ｎ−２，４−ペンタジエニル基、３−メチル−２−ブテニル基、ｎ−２−オクテニル基、ｎ−２−ドデセニル基又はイソ−ドデセニル基のような分岐の又は未分岐の基である。
【００１５】
酸素原子で中断された炭素原子数４ないし１２のヒドロキシアルキル基は、例えば、−ＣＨ2ＣＨ2−Ｏ−ＣＨ2ＣＨ2ＯＨ又は−ＣＨ2ＣＨ2−Ｏ−ＣＨ2ＣＨ2−Ｏ−ＣＨ2ＣＨ2ＯＨである。
【００１６】
フッ素原子含有基は、少なくとも１個のフッ素原子を含む分岐の又は未分岐の基、例えば、炭素原子数１ないし２５のフッ化アルキル基又は−（ＣＦ2）sＦ（式中、ｓは１ないし５０を表す。）である。
【００１７】
炭素原子数１ないし２５のフッ化アルキル基は、例えば、パーフルオロアルキル基、フルオロメチル基、２−フルオロエチル基、３−フルオロプロピル基、４−フルオロブチル基、５−フルオロペンチル基、６−フルオロへキシル基、７−フルオロヘプチル基、ジフルオロメチル基、トリフルオロメチル基、ペンタフルオロエチル基、ペンタフルオロブチル基が挙げられる。
【００１８】
興味あるものは、Ｒ0は
【化１０】
0005503869.tif 000018
を表し、
Ｒ1及びＲ2はそれぞれ他と独立して、シリコン含有基を表し、
Ｒ3及びＲ4はそれぞれ他と独立して、水素原子、トルフルオロメチル基、シリコン含有基、炭素原子数１ないし１２のアルキル基、フェニル基又は
【化１１】
0005503869.tif 000019
を表すか；又はＲ3及びＲ4はそれらが結合する炭素原子と一緒になって、未置換の又は１ないし３個の炭素原子数１ないし４のアルキル基で置換された炭素原子数５ないし８のシクロアルキリデン環を形成し、
Ｒ5、Ｒ6、Ｒ7及びＲ8は水素原子を表し、
Ｘ1及びＸ2はそれぞれ他と独立して、炭素原子数１ないし１２のアルキレン基又は酸素原子で中断された炭素原子数４ないし２５のアルキレン基を表し、
Ｙ1及びＹ2はそれぞれ他と独立して、直接結合、酸素原子、
【化１２】
0005503869.tif 000020
を表し、
Ｒ9及びＲ10はそれぞれ他と独立して、直接結合又はメチレン基を表し、
Ｒ11、Ｒ12及びＲ13はそれぞれ他と独立して、水素原子、炭素原子数１ないし４のアルキル基又は炭素原子数３ないし４のアルケニル基を表し、
Ｒ14は、水素原子又は炭素原子数１ないし１２のアルキル基を表し、
ｍは０ないし１００００を表し、及び
ｎは０ないし１００００を表す、式Ｉで表される化合物である。
【００１９】
特に興味あるものは、Ｒ0は
【化１３】
0005503869.tif 000021
を表し、
Ｒ3は、水素原子、ＣＦ3、炭素原子数１ないし１２のアルキル基、フェニル基又は
【化１４】
0005503869.tif 000022
を表し、
Ｒ4は、水素原子、ＣＦ3、炭素原子数１ないし１２のアルキル基又はフェニル基を表すか；又はＲ3及びＲ4はそれらが結合する炭素原子と一緒になって、未置換の又は１ないし３個の炭素原子数１ないし４のアルキル基で置換された炭素原子数５ないし８のシクロアルキリデン環を形成し、
Ｒ5、Ｒ6、Ｒ7及びＲ8は水素原子を表し、
Ｘ1及びＸ2はそれぞれ他と独立して、炭素原子数１ないし１２のアルキレン基又は酸素原子で中断された炭素原子数４ないし２５のアルキレン基を表し、
Ｙ1及びＹ2はそれぞれ他と独立して、直接結合、酸素原子、
【化１５】
0005503869.tif 000023
を表し、
Ｒ9及びＲ10はそれぞれ他と独立して、直接結合又はメチレン基を表し、
Ｒ14は、水素原子又は炭素原子数１ないし１２のアルキル基を表し、
ｍは０ないし１００００を表し、及び
ｎは０ないし１００００を表す、式Ｉで表される化合物である。
【００２０】
興味あるものはまた、Ｒ3及びＲ4はそれぞれ他と独立して、水素原子又は炭素原子数１ないし４のアルキル基を表すか；又はＲ3及びＲ4はそれらが結合する炭素原子と一緒になって、シクロヘキシリデン環を形成する、式Ｉで表される化合物である。
【００２１】
好ましいものは、Ｘ1及びＸ2はそれぞれ他と独立して、炭素原子数２ないし８のアルキレン基又は酸素原子で中断された炭素原子数４ないし２５のアルキレン基を表す、式Ｉで表される化合物である。
【００２２】
好ましいものはまた、ｍが１ないし１００を表し、ｎが０ないし１００を表す、式Ｉで表される化合物である。
【００２３】
非常に興味あるものは、Ｒ0は
【化１６】
0005503869.tif 000024
を表し、
Ｒ3及びＲ4はそれぞれ他と独立して、炭素原子数１ないし４のアルキル基を表すか；又はＲ3及びＲ4はそれらが結合する炭素原子と一緒になって、シクロヘキシリデン環を形成し、
Ｒ5、Ｒ6、Ｒ7及びＲ8は水素原子を表し、
Ｘ1及びＸ2はそれぞれ他と独立して、炭素原子数２ないし４のアルキレン基又は酸素原子で中断された炭素原子数４ないし２５のアルキレン基を表し、
Ｙ1及びＹ2はそれぞれ他と独立して、直接結合、酸素原子、
【化１７】
0005503869.tif 000025
を表し、
Ｒ9及びＲ10はそれぞれ他と独立して、直接結合又はメチレン基を表し、
ｍは０ないし１００を表し、
ｎは０ないし１００を表す、式Ｉで表される化合物である。
【００２４】
式Ｉで表される化合物は、本質的に公知の方法で製造することができる。典型的な反応手段において、シリコンアルコールがビス（２，４−ジニトロフェニル）カーボネート（ＤＮＰＣ）で処理されて系中でシリコンアルコールの２，４ジニトロフェニルカーボネートを与える。この誘導体は容易に単離して、例えば、種々の分子量のヒドロキシ末端を有するビスフェノールＡオリゴマーにより別々に処理することができる。しかし、簡単にするために、該方法は好ましくは、ワンポットで実施される。ブルネラ（Ｂｒｕｎｅｌｌａ）等は、Ｍａｃｒｏｍｏｌｅｃｕｌｅｓ  １９９１年、２４巻、３０３５−３０４４頁において、ビスフェノールＡのダイマー及び環状オリゴマーの製造のためのビス（２，４−ジニトロフェニル）カーボネートの使用を開示する。該カップリング反応はまた、例えば、ホスゲン又はカルボニルジイミダゾール（ＣＤＩ）のようなカーボネート結合形成試剤により実施することができる。
【００２５】
特に好ましいシリコン含有基は、式Ａ（ｐ＝１０）又は式Ｂ（ｐ＝６４）で表されるモノヒドロキシポリシロキサンから誘導されたもの又は式Ｃで表されるポリアルキレンオキシドで変性されたヘプタメチルトリシロキサン又は式Ｄで表される３−（ポリオキシエチレン）プロピルヘプタメチルトリシロキサンである。
【化１８】
0005503869.tif 000026
【００２６】
好ましいビスフェノール出発物質は、例えば、ビスフェノールＡと式１、２及び３で表される化合物である。
【化１９】
0005503869.tif 000027
前記式で表される化合物は、有機材料のための表面エネルギーの減少剤として好適である。そのような減少された表面エネルギーを有するポリマーは“洗浄容易性”、“自己洗浄性”、“抗汚染性”、“汚れ−放出性”、“抗落書き性”、“耐油性”、“耐溶剤性”、“化学物質耐性”、“自己潤滑性”、“引っかき抵抗性”、“低水分吸収性”、“耐吸塵性”、“スリップ性”及び“疎水性の表面”；並びにタンパク質に対する抗接着性及び、例えば、細菌、真菌及び藻類のような微生物に対する抗接着性を呈する。
【００２７】
そのような材料の説明に役立つ例は、以下のものである：
１．モノオレフィンおよびジオレフィンのポリマー、例えばポリプロピレン、ポリイソブチレン、ポリブテ−１−エン、ポリ−４−メチルペンテ−１−エン、ポリビニルシクロヘキサン、ポリイソプレンまたはポリブタジエン、並びにシクロオレフィン、例えばシクロペンテンまたはノルボルネンのポリマー、ポリエチレン（所望により架橋され得る）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００２８】
ポリオレフィン、すなわち前段落において例示されたモノオレフィンのポリマー、好ましくはポリエチレンおよびポリプロピレンは、異なった、および特に以下の方法によって製造され得る。
ａ）ラジカル重合（通常、高圧下および高温で）。
ｂ）通常一種または一種より多くの周期表のＩＶｂ、Ｖｂ、ＶＩｂまたはＶＩＩＩ群の金属原子を含む触媒を使用する触媒重合。これらの金属原子は通常１個または１個より多くの、代表的にはπ−またはσ−配位され得るオキシド、ハライド、アルコラート、エステル、エーテル、アミン、アルキル、アルケニルおよび／またはアリールのような配位子を有する。これらの金属錯体は遊離状態であり得るか、あるいは代表的には活性化塩化マグネシウム、塩化チタン（ＩＩＩ）、アルミナまたは酸化ケイ素のような基材上に固定され得る。これらの触媒は重合媒体中に可溶または不溶であり得る。触媒は重合において単独で使用されることができ、または代表的には金属アルキル、金属ヒドライド、金属アルキルハライド、金属アルキルオキシドまたは金属アルキルオキサンのようなさらなる活性化剤が使用されることができ、該金属原子は周期表のＩａ、ＩＩａおよび／またはＩＩＩａ
群の元素である。活性化剤はさらなるエステル、エーテル、アミンまたはシリルエーテル基を用いて都合よく変性され得る。これらの触媒系は通常、フィリップス（Ｐｈｉｌｌｉｐｓ）、スタンダード  オイル  インディアナ（Ｓｔａｎｄａｒｄ  Ｏｉｌ  Ｉｎｄｉａｎａ）、チグラー（−ナッタ）（Ｚｉｅｇｌｅｒ（−Ｎａｔｔａ））、ＴＮＺ（デュポン（ＤｕＰｏｎｔ））、メタロセンまたはシングルサイト触媒（ｓｉｎｇｌｅ  ｓｉｔｅ  ｃａｔａｌｙｓｔ）（ＳＳＣ）と命名される。
【００２９】
２．１）に記載されたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）および異なるタイプのポリエチレンの混合物（例えばＬＤＰＥ／ＨＤＰＥ）。
【００３０】
３．モノオレフィンおよびジオレフィンの相互または他のビニルモノマーとのコポリマー、例えばエチレン／プロピレンコポリマー、線状低密度ポリエチレン（ＬＬＤＰＥ）およびそれらと低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノボルネン）、エチレン／１−オレフィンコポリマー（ここで、１−オレフィンは、現場で生成される。）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、またはエチレン／アクリル酸コポリマーおよびそれらの塩（アイオノマー）並びにエチレンとプロピレンおよびヘキサジエン、ジシクロペンタジエンまたはエチリデン−ノルボルネンのようなジエンとのターポリマー、およびそのようなコポリマーの相互のおよび上記１）に記載されたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらと例えばポリアミドのような他のポリマーとの混合物。
【００３１】
４．炭化水素樹脂（例えば炭素原子数５ないし９）であって、それらの水素化変性物（例えば粘着付与剤）を含むもの、およびポリアルキレンおよび澱粉の混合物。
１．）ないし４．）のホモポリマー及びコポリマーは、シンジオタクチック、アイソタクチック、ヘミ−アイソタクチック、またはアタクチックを含む、あらゆる立体構造を有し得る。；アタクチックポリマーが好ましい。ステレオブロックポリマーもまた含まれる。
【００３２】
５．ポリスチレン、ポリ（ｐ−メチルスチレン）、ポリ（α−メチルスチレン）。
【００３３】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００３４】
６ａ．エチレン、プロピレン、ジエン、ニトリル、酸、マレイン酸無水物、マレイミド、酢酸ビニル及び塩化ビニル又はアクリル誘導体及びその混合物から選択される上述された
芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００３５】
６ｂ．  ６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００３６】
６ｃ．  ６ａ．）で言及されたポリマーの水素化から誘導された水素化芳香族ポリマー。
【００３７】
ホモポリマー及びコポリマーはシンジオタクチック、アイソタクチック、ヘミ−アイソタクチック又はアタクチックを含むいかなる立体構造をも有し；アタクチックポリマーが好ましい。ステレオブロックポリマーがまた含まれる。
【００３８】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００３９】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ポリフッ化ビニリデンならびに塩化ビニル／塩化ビニリデン、塩化ビニル／酢酸ビニル又は塩化ビニリデン／酢酸ビニルコポリマーのようなそれらのコポリマーのようなハロゲン含有ポリマー。
【００４０】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００４１】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエ
ンターポリマー。
【００４２】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；ならびに上の１）で言及されたオレフィンとそれらのコポリマー。
【００４３】
１２．ポリアルキレングリコール、ボリエチレンオキシド、ポリプロピレンオキシドまたはビスグリシジルエーテルとそれらのコポリマーのような環式エーテルのホモポリマー及びコポリマー。
【００４４】
１３．ポリオキシメチレン及びコモノマーとしてエチレンオキシドを含むポリオキシメチレンのようなポリアセタール；熱可塑性ポリウレタン、アクリレートまたはＭＢＳで変性されたポリアセタール。
【００４５】
１４．ポリフェニレンオキシド及びスルフィド、及びポリフェニレンオキシドとスチレンポリマー又はポリアミドとの混合物。
【００４６】
１５．一方はヒドロキシル末端ポリエーテル、ポリエステル及びポリブタジエンと、他方は脂肪族又は芳香族のポリイソシアナートから誘導されたポリウレタン、ならびにそれらの前駆体。
【００４７】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとの；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００４８】
１７．ポリ尿素、ポリイミド、ボリアミド−イミド、ポリエーテルイミド、ポリエステルイミド、ポリヒダントイン及びポリベンズイミダゾール。
【００４９】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックコポリエーテルエステル；及びまたポリカーボネート又はＭＢＳで変性されたポリエステル。
【００５０】
１９．ポリカーボネート及びポリエステルカーボネート。
【００５１】
２０．ポリスルホン、ポリエーテルスルホン及びポリエーテルケトン。
【００５２】
２１．フェノール／ホルムアルデヒド樹脂、尿素／ホルムアルデヒド樹脂及びメラミン／ホルムアルデヒド樹脂のような、一方はアルデヒド、他方はフェノール、尿素及びメラミンから誘導された架橋ポリマー。
【００５３】
２２．乾性及び非乾性アルキド樹脂。
【００５４】
２３．飽和及び不飽和ジカルボン酸と、架橋剤としての多価アルコール及びビニル化合物とのコポリエステルから誘導される不飽和ポリエステル樹脂、及びまたその低易燃性のハロゲン含有変性体。
【００５５】
２４．置換されたアクリレート、例えばエポキシアクリレート、ウレタンアクリレート又はポリエステルアクリレートから誘導された架橋性アクリル樹脂。
【００５６】
２５．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００５７】
２６．酸無水物又はアミンのような慣用の硬化剤により、又は促進剤を伴って又は伴わずに架橋された、脂肪族、脂環式、複素環式又は芳香族グリシジル化合物から誘導される架橋エポキシ樹脂、例えばビスフェノールＡとビスフェノールＦのジグリシジルエーテル生成物。
【００５８】
２７．セルロース、ゴム、ゼラチンのような天然ポリマー及び化学的に変性されたそれらの相同の誘導体、例えば酢酸セルロース、プロピオン酸セルロース及び酪酸セルロース、又はメチルセルロースのようなセルロースエーテル；ならびにロジン及びその誘導体。
【００５９】
２８．前述されたポリマーのブレンド及びアロイ（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＣ／ポリエステル、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００６０】
２９．純粋なモノマー化合物又はそのような化合物の混合物である自然に生じる及び合成の有機材料、例えばミネラルオイル、動物及び植物性油脂、オイル及びワックス、又は合成エステル（例えばフタレート、アジペート、ホスフェート又はトリメリテート）に基づくオイル、脂肪及びワックス及びまたいかなる質量比におけるミネラルオイルと合成エステルの混合物、典型的に紡糸組成物として使用されるもの、ならびにそのような材料の水性エマルジョン。
【００６１】
３０．天然又は合成ゴムの水性エマルジョン、例えばカルボキシル化スチレン／ブタジエンコポリマーの天然ラテックス又はラテックス類。
【００６２】
式Ｉで表される新規化合物はまた、ポリマー産業において有用な１種以上の添加剤を混合又はブレンドすることができる。従って、本発明はまた、（α）式Ｉで表される化合物、及び（β）フェノール系抗酸化剤、光安定剤、加工安定剤、核剤、殺生物剤、帯電防止剤、難燃剤及び充填剤からなる群より選択される添加剤の１種以上を含む混合物に関する。
特に興味あるものは、成分の質量比（α）：（β）が１００：０．０１ないし０．０１
：１００である混合物である。
【００６３】
本発明の更なる目的は、従って、
ａ）酸化分解、熱分解又は光誘発分解を受けやすい有機材料、及び
ｂ）式Ｉで表される化合物の少なくとも１種
からなる組成物である。
【００６４】
好ましい有機材料は、天然のポリマー、半合成ポリマー又は、好ましくは、合成ポリマーである。
特に言及される有機材料は、合成ポリマーであり、最も好ましくは、熱可塑性ポリマーである。特に好ましい有機材料は、ポリカーボネート、ポリエステル、ポリアクリレート又はポリメタクリレート或いはそれらの混合物、ブレンド又はアロイである。
【００６５】
ポリエステル（ＰＥＳ）は、脂肪族、環式脂肪族又は芳香族ジカルボン酸とジオール又はヒドロキシカルボン酸から構成されるホモ−又はコポリエステルであり得る。
【００６６】
脂肪族ジカルボン酸は２ないし４０個の炭素原子を含み得、環式脂肪族ジカルボン酸は６ないし１０個の炭素原子を含み得、芳香族ジカルボン酸は８ないし１４個の炭素原子を含み得、脂肪族ヒドロキシカルボン酸は２ないし１２個の炭素原子を含み得、及び芳香族ヒドロキシカルボン酸並びに環式脂肪族ヒドロキシカルボン酸は、７ないし１４個の炭素原子を含み得る。
【００６７】
脂肪族ジオールは２ないし１２個の炭素原子を含み得、環式脂肪族ジオールは５ないし８個の炭素原子を含み得、及び芳香族ジオールは６ないし１６個の炭素原子を含み得る。
【００６８】
芳香族ジオールは２つのヒドロキシル基が１つの又は異なった芳香族炭化水素基に結合されたものである。
【００６９】
ポリエステルは、少量の、例えば存在するジカルボン酸に基づいて０．１ないし３ｍｏｌ％の２官能性以上のモノマー（例えば、ペンタエリトリトール、トリメリット酸、１，３，５−トリ（ヒドロキシフェニル）ベンゼン、２，４−ジヒドロキシ安息香酸又は２−（４−ヒドロキシフェニル）−２−（２，４−ジヒドロキシフェニル）プロパン）で分岐することも可能である。
【００７０】
少なくとも２種のモノマーからなるポリエステルにおいて、これらは不規則に分散されることができるか又はブロックコポリマーであり得る。
【００７１】
好適なジカルボン酸は、直鎖の及び分岐した飽和脂肪族ジカルボン酸、芳香族ジカルボン酸及び環式脂肪族ジカルボン酸である。
【００７２】
脂肪族ジカルボン酸は、好適には、２ないし４０個の炭素原子を含むものであり、典型的には、シュウ酸、マロン酸、ジメチルマロン酸、コハク酸、ピメリン酸、アジピン酸、トリメチルアジピン酸、セバシン酸、アゼライン酸及び二量体の酸（オレイン酸のような不飽和脂肪族カルボン酸の二量化生成物）、オクタデシルコハク酸のようなアルキル化マロン酸及びコハク酸である。
【００７３】
好適な環式脂肪族ジカルボン酸は：１，３−シクロブタンジカルボン酸、１，３−シクロペンタンジカルボン酸、１，３−及び１，４−シクロヘキサンジカルボン酸、１，３−及び１，４−（ジカルボキシメチル）シクロヘキサン、４，４´−ジシクロヘキシルジカルボン酸である。
【００７４】
好適な芳香族ジカルボン酸は：好ましくはテレフタル酸、イソフタル酸、ｏ−フタル酸、並びに１，３−、１，４−、２，６−又は２，７−ナフタレンジカルボン酸、４，４´−ジフェニルジカルボン酸、４，４´−ジフェニルスルホンジカルボン酸、４，４´−ベンゾフェノンジカルボン酸、１，１，３−トリメチル−５−カルボキシ−３−（ｐ−カルボキシフェニル）インダン、４，４´−ジフェニルエーテルジカルボン酸、ビス−ｐ（カルボキシフェニル）メタン又はビス−ｐ（カルボキシフェニル）エタンである。
【００７５】
芳香族ジカルボン酸が好ましく、また、これらの中で特に、テレフタル酸、イソフタル酸及び２，６−ナフタレンジカルボン酸が好ましい。
【００７６】
更なる好適なジカルボン酸は−ＣＯ−ＮＨ基を含むものであり；それらは独国特許出願公開第２４１４３４９号明細書中に開示されている。Ｎ−へテロ環を含むジカルボン酸もまた好適であり、例えば、カルボキシルアルキル化された、カルボキシルフェニル化された又はカルボキシベンジル化されたモノアミン−ｓ−トリアジンジカルボン酸（独国特許出願公開第２１２１１８４号明細書及び独国特許出願公開第２５３３６７５号明細書参照）、モノ−又はビスヒダントイン、ハロゲン化されてもよいベンズイミダゾール或いはパラバン酸から誘導されたものが好ましい。カルボキシアルキル基は、この場合、３ないし２０個の炭素原子を含むことができる。
【００７７】
好適な脂肪族ジオールは直鎖及び分岐の脂肪族グリコールであり、分子中好ましくは２ないし１２個、好ましくは２ないし６個の炭素原子の脂肪族グリコール、例えば：エチレングリコール、１，２−及び１，３−プロピレングリコール、１，２−、１，３−、２，３−又は１，４−ブタンジオール、ペンチルグリコール、ネオペンチルグリコール、１，６−ヘキサンジオール、１，１２−ドデカンジオールである。好適な環式脂肪族ジオールは、例えば、１，４−ジヒドロキシシクロヘキサンである。更に好適な脂肪族ジオールは、典型的には、１，４−ビス（ヒドロキシメチル）シクロヘキサン、ｐ−キシリレングリコール又は２，５−ジクロロ−ｐ−キシリレングリコールのような芳香族−脂肪族ジオール、２，２−（β−ヒドロキシエトキシフェニル）プロパン、並びにジエチレングリコール、トリエチレングリコール、ポリエチレングリコール又はポリプロピレングリコールのようなポリオキシアルキレングリコールである。アルキレンジオールは好ましくは直鎖であり、また、好ましくは２ないし４個の炭素原子を含む。
【００７８】
好ましいジオールはアルキレンジオール、１，４−ジヒドロキシシクロヘキサン及び１，４−ビス（ヒドロキシメチル）シクロヘキサンである。エチレングリコール、１，４−ブタンジオール、並びに１，２−及び１，３−プロピレングリコールが特に好ましい。
【００７９】
更なる好適な脂肪族ジオールは２，２−ビス［４´−（β−ヒドロキシエトキシ）フェニル］プロパンのように、β−ヒドロキシアルキル化された、好ましくはβ−ヒドロキシエチル化されたビスフェノールである。更なるビスフェノールは以下に示されたものである。
【００８０】
好適な脂肪族ジオールの別の群は独国特許出願公開第１８１２００３、２３４２４３２、２３４２３７２及び２４５３３２６号明細書中に開示されている複素環式ジオールである。説明に役立つ例は：Ｎ，Ｎ´−ビス（β−ヒドロキシエチル）−５，５−ジメチルヒダントイン、Ｎ，Ｎ´−ビス（β−ヒドロキシプロピル）−５，５−ジメチルヒダントイン、メチレンビス［Ｎ−（β−ヒドロキシエチル）−５−メチル−５−エチルヒダントイン］、メチレンビス［Ｎ−（β−ヒドロキシエチル）−５，５−ジメチルヒダントイン］、Ｎ，Ｎ´−ビス（β−ヒドロキシエチル）ベンズイミダゾロン、Ｎ，Ｎ´−ビス（β−ヒドロキシエチル）−（テトラクロロ）ベンズイミダゾロン又はＮ，Ｎ´−ビス（β−ヒ
ドロキシエチル）−（テトラブロモ）ベンズイミダゾロンである。
【００８１】
好適な芳香族ジオールは単環性のジフェノール及び好ましくは２環性のジフェノールであり、それらは各芳香環にヒドロキシル基を有する。芳香族は、好ましくはフェニレン又はナフチレンのような芳香族炭化水素を意味するものと理解される。例えば、ヒドロキノン、レゾルシノール又は１，５−、２，６−及び２，７−ジヒドロキシナフタレンに加えて、それらは下式で表わされ得るビスフェノールが特別な言及に値する：
【化２０】
0005503869.tif 000028
ヒドロキシル基はｍ−位であり得、好ましくはｐ−位であり、これらの式中、Ｒ´及びＲ´´は１ないし６個の炭素原子のアルキル基、塩素原子又は臭素原子のようなハロゲン原子であり得、好ましくは水素原子であり得る。Ａは直接結合、或いは酸素、硫黄、−ＳＯ−、−ＳＯ2−、−Ｃ（＝Ｏ）−、−Ｐ（Ｏ）（炭素原子数１ないし２０のアルキル）
−、未置換の若しくは置換されたアルキリデン基、シクロアルキリデン基又はアルキレン基であり得る。
未置換の若しくは置換されたアルキリデン基の典型的な例は、エチリデン基、１，１−又は２，２−プロピリデン基、２，２−ブチリデン基、１，１−イソブチリデン基、ペンチリデン基、ヘキシリデン基、ヘプチリデン基、オクチリデン基、ジクロロエチリデン基、トリクロロエチリデン基である。
【００８２】
未置換の又は置換されたアルキレン基の典型的な例は、メチレン基、エチレン基、フェニルメチレン基、ジフェニルメチレン基、メチルフェニルメチレン基である。シクロアルキリデン基の典型的な例は、シクロペンチリデン基、シクロヘキシリデン基、シクロヘプチリデン基及びシクロオクチリデン基である。
【００８３】
ビスフェノールの説明に役立つ実例は：ビス（ｐ−ヒドロキシフェニル）エーテル又はビス（ｐ−ヒドロキシフェニル）チオエーテル、ビス（ｐ−ヒドロキシフェニル）スルホン、ビス（ｐ−ヒドロキシフェニル）メタン、ビス（４−ヒドロキシフェニル）−２，２´−ビフェニル、
フェニルヒドロキノン、１，２−ビス（ｐ−ヒドロキシフェニル）エタン、１−フェニル−ビス（ｐ−ヒドロキシフェニル）メタン、ジフェニル−ビス（ｐ−ヒドロキシフェニル）メタン、ジフェニル−ビス（ｐ−ヒドロキシフェニル）エタン、ビス（３，５−ジメチル−４−ヒドロキシフェニル）スルホン、ビス（３，５−ジメチル−４−ヒドロキシフェニル）−ｐ−ジイソプロピルベンゼン、ビス（３，５−ジメチル−４−ヒドロキシフェニル）−ｍ−ジイソプロピルベンゼン、２，２−ビス（３´，５´−ジメチル−４´−ヒドロキシフェニル）プロパン、１，１−又は２，２−ビス（ｐ−ヒドロキシフェニル）ブタン、２，２−ビス（ｐ−ヒドロキシフェニル）ヘキサフルオロプロパン、１，１−ジクロロ−又は１，１，１−トリクロロ−２，２−ビス（ｐ−ヒドロキシフェニル）エタン、１，１−ビス（ｐ−ヒドロキシフェニル）シクロペンタンであり、また、好ましくは２，２−ビス（ｐ−ヒドロキシフェニル）プロパン（ビスフェノールＡ）及び１，１−ビス（ｐ−ヒドロキシフェニル）シクロヘキサン（ビスフェノールＣ）である。
【００８４】
好適なヒドロキシカルボン酸のポリエステルは、典型的には、ポリカプロラクトン、ポリピバロラクトン又は４−ヒドロキシシクロヘキサンカルボン酸若しくは４−ヒドロキシ安息香酸のポリエステルである。
【００８５】
同様に好適なポリマーは、大部分はエステル結合を含むが、しかし他の結合も含み得るポリマー、例えば、ポリエステルアミド又はポリエステルイミドである。
【００８６】
芳香族ジカルボン酸を含むポリエステルは最も重要なものとなり、特にポリアルキレンテレフタレートが最重要である。これらの新規な成形化合物はそのため、ポリエステルが該ポリエステルに基づいて、芳香族ジカルボン酸の少なくとも３０モル％、好ましくは少なくとも４０モル％で及び好ましくは２ないし１２個の炭素原子を含むアルキレンジオールの少なくとも３０モル％、好ましくは少なくとも４０モル％で構成される場合が好ましい。
【００８７】
これらのケースにおいて、アルキレンジオールは好ましくは直鎖で２ないし６個の炭素原子を含み、典型的には、エチレン−、トリ−、テトラ−又はヘキサメチレングリコールであり、また、芳香族ジカルボン酸はテレフタル酸及び／又はイソフタル酸である。
【００８８】
特に好適なポリエステルはＰＥＮ、ＰＴＴ、ＰＥＴ、ＰＥＴＧ（グリコール−変性ポリエチレンテレフタレート）又はＰＢＴ及び対応するコポリマー又はそれらのブレンドである。ＰＥＴ及びそのコポリマーは特に好ましい。
【００８９】
カルボン酸のエステルとしてポリカーボネート（ＰＣ）が最も単純なポリエステルである。ポリカーボネートは、例えば縮合によってビスフェノールＡとホスゲン若しくはトリクロロメチルクロロホルメート、トリホスゲンのようなホスゲン−類似体又はジフェニルカーボネートから得られ、後者のケースにおいては通常、好適なエステル交換触媒、例えば、水素化ホウ素、アミン、例えば、２−メチルイミダゾール又は４級アンモニウム塩の添加を伴う。ビスフェノールＡに加えて、他のビスフェノール化合物もまた使用することができ、また、ベンゼン環がハロゲン化されたモノマーを使用することもできる。特に好適なビスフェノール化合物を言及すると：２，２−ビス（４´−ヒドロキシフェニル）プロパン（ビスフェノールＡ）、２，４´−ジヒドロキシジフェニルメタン、ビス（２−ヒドロキシフェニル）メタン、ビス（４−ヒドロキシフェニル）メタン、ビス（４−ヒドロキシ−５−プロピルフェニル）メタン、１，１−ビス（４´−ヒドロキシフェニル）エタン、ビス（４−ヒドロキシフェニル）シクロヘキシルメタン、２，２−ビス（４´−ヒドロキシフェニル）−１−フェニルプロパン、２，２−ビス（３´，５´−ジメチル−４´−ヒドロキシフェニル）プロパン、２，２−ビス（３´，５´−ジブロモ−４´−ヒドロキシフェニル）プロパン、２，２−ビス（３´，５´−ジクロロ−４´−ヒドロキシフェニル）プロパン、１，１−ビス（４´−ヒドロキシフェニル）シクロドデカン、１，１−ビス（３´，５´−ジメチル−４´−ヒドロキシフェニル）シクロドデカン、１，１−ビス（４´−ヒドロキシフェニル）−３，３，５−トリメチルシクロヘキサン、１，１−ビス（４´−ヒドロキシフェニル）−３，３，５，５−テトラメチルシクロヘキサン又は１，１−ビス（４´−ヒドロキシフェニル）−３，３，５−トリメチルシクロペンタンである。該ポリカーボネートは２官能性以上のモノマー（上記のような例）の好適な量により分岐されることができる。
【００９０】
ＰＥＳとＰＣのブレンド、即ち、特にＰＢＴ／ＰＣ及びＰＥＴ／ＰＣに加えて、本発明に使用されるポリマーは好適にはまた、ＰＣ／ＡＢＳ及びＰＢＴ／ＰＣ／ＡＢＳ、ＰＢＴ／ＰＥＴ／ＰＣ、ＰＢＴ／ＰＥＴ／ＰＣ／ＡＢＳ又はＰＢＴ／ＰＣ／ＡＳＡのブレンドのような三元ブレンドである。
【００９１】
ブレンドは出発ポリマーから慣用の手法で製造される。好ましいＰＥＳ成分はＰＢＴであり、好ましいＰＣ成分はビスフェノールＡをベースとするＰＣである。ＰＥＳとＰＣの比率は、好ましくは９５：５ないし５：９５であり、１成分を少なくとも７０％と規定する比率が特に好ましい。
【００９２】
エステル交換反応のせいで、全てのＰＥＳ／ＰＣブレンドは通常、大体、大部分のブロックコポリマー構造から成る、即ち、ブレンドの一部がＰＣ／ＰＥＳブロックコポリマーの形態となる。該特性の独創的な増強はポリマー同士の相溶性を増加させる。しかしながら、所謂相溶剤で相溶性を増加させることも可能である。本発明の場合、それらは、例えば、ポリエステル／ポリカーボネートコポリマー又は同様にポリアリーレート（＝芳香族ポリエステル）であり得る。
【００９３】
特に特筆すべきことは、有機材料の表面エネルギーの減少剤としての式Ｉで表される新規化合物の効果である。低い表面エネルギーを有する有機材料は本質的に優れた特性、例えば、撥水性及び撥油性、疎水性、バリア特性、洗浄容易性、自己洗浄性、抗落書き性又は耐溶剤性等を有する。
【００９４】
式Ｉで表される化合物は、好ましくは処理される有機材料に対して、前記材料の質量に基づいて、０．１ないし２０％、好ましくは０．１ないし１０％、典型的には１ないし５％の濃度で添加される。
【００９５】
式Ｉで表される化合物に加えて、本発明の組成物は典型的には以下に示される更なる添加剤を含み得る。
【００９６】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１'−メチルウンデシ−１'−イル）−フェノール、２，４−ジメチル−６−（１'−メチルヘプタデシ−１'−イル）フェノール、２，４−ジメチル−６−（１'−メチルトリデシ−１'−イル）フェノール及びそれらの混合物。
【００９７】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００９８】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００９９】
１．４．トコフェロール、
例えば、α−トコフェロール、β−トコフェロール、γ−トコフェロール、δ−トコフェロール及びそれらの混合物（ビタミンＥ）。
【０１００】
１．５．ヒドロキシル化チオジフェニルエーテル、
例えば、２，２'−チオビス（６−第三ブチル−４−メチルフェノール）、２，２'−チオビス（４−オクチルフェノール）、４，４'−チオビス（６−第三ブチル−３−メチルフ
ェノール）、４，４'−チオビス（６−第三ブチル−２−メチルフェノール）、４，４'−チオビス（３，６−ジ−第二アミルフェノール）、４，４'−ビス（２，６−ジメチル−
４−ヒドロキシフェニル）ジスルフィド。
【０１０１】
１．６．アルキリデンビスフェノール、
例えば、２，２'−メチレンビス（６−第三ブチル−４−メチルフェノール）、２，２'−メチレンビス（６−第三ブチル−４−エチルフェノール）、２，２'−メチレンビス［４
−メチル−６−（α−メチルシクロヘキシル）−フェノール］、２，２'−メチレンビス
（４−メチル−６−シクロヘキシルフェノール）、２，２'−メチレンビス（６−ノニル
−４−メチルフェノール）、２，２'−メチレンビス（４，６−ジ−第三ブチルフェノー
ル）、２，２'−エチリデンビス（４，６−ジ−第三ブチルフェノール）、２，２'−エチリデンビス（６−第三ブチル−４−イソブチルフェノール）、２，２'−メチレンビス［
６−（α−メチルベンジル）−４−ノニルフェノール］、２，２'−メチレンビス［６−
（α，α−ジメチルベンジル）−４−ノニルフェノール］、４，４'−メチレンビス（２
，６−ジ−第三ブチルフェノール）、４，４'−メチレンビス（６−第三ブチル−２−メ
チルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３'−第三ブチル−４'−ヒドロキシフェニル）ブチレート］、ビス（３−第三ブチル−４−ヒドロキシ−５−メチルフェニル）ジシクロペンタジエン、ビス［２−（３'−第三
ブチル−２'−ヒドロキシ−５'−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０１０２】
１．７．Ｏ−、Ｎ−及びＳ−ベンジル化合物、
例えば、３，５，３'，５'−テトラ−第三ブチル−４，４'−ジヒドロキシジベンジルエ
ーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【０１０３】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【０１０４】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１０５】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピ
オニル）−ヘキサヒドロ−１，３，５−トリアジン、１，３，５−トリス（３，５−ジシクロヘキシル−４−ヒドロキシベンジル）イソシアヌレート。
【０１０６】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１０７】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【０１０８】
１．１３．β−（３，５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノ
ール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１０９】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノ
ール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【０１１０】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデ
カノール、トリメチルヘキサンジオール、トリメチロールプロパン、４−ヒドロキシメチル−１−ホスファ−２，６，７−トリオキサビシクロ［２．２．２］オクタンとのエステル。
【０１１１】
１．１６．３，５−ジ−第三ブチル−４−ヒドロキシフェニル酢酸のエステルであって、
一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデ
カノール、トリメチルヘキサンジオール、トリメチロールプロパン、４−ヒドロキシメチル−１−ホスファ−２，６，７−トリオキサビシクロ［２．２．２］オクタンとのエステル。
【０１１２】
１．１７．β−（３，５−ジ−第三ブチル−４−ヒドロキシフェニル）プロピオン酸のアミド、例えば、Ｎ，Ｎ'−ビス（３，５−ジ−第三ブチル−４−ヒドロキシフェニルプロ
ピオニル）ヘキサメチレンジアミド、Ｎ，Ｎ'−ビス（３，５−ジ−第三ブチル−４−ヒ
ドロキシフェニルプロピオニル）トリメチレンジアミド、Ｎ，Ｎ'−ビス（３，５−ジ−
第三ブチル−４−ヒドロキシフェニルプロピオニル）ヒドラジド、Ｎ，Ｎ'−ビス［２−
（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【０１１３】
１．１８．アスコルビン酸（ビタミンＣ）
【０１１４】
１．１９．アミン系酸化防止剤、
例えば、Ｎ，Ｎ'−ジ−イソプロピル−ｐ−フェニレンジアミン、Ｎ，Ｎ'−ジ−第二ブチル−ｐ−フェニレンジアミン、Ｎ，Ｎ'−ビス（１，４−ジメチルペンチル）−ｐ−フェ
ニレンジアミン、Ｎ，Ｎ'−ビス（１−エチル−３−メチルペンチル）−ｐ−フェニレン
ジアミン、Ｎ，Ｎ'−ビス（１−メチルヘプチル）−ｐ−フェニレンジアミン、Ｎ，Ｎ'−ジシクロヘキシル−ｐ−フェニレンジアミン、Ｎ，Ｎ'−ジフェニル−ｐ−フェニレンジ
アミン、Ｎ，Ｎ'−ビス（２−ナフチル）−ｐ−フェニレンジアミン、Ｎ−イソプロピル
−Ｎ'−フェニル−ｐ−フェニレンジアミン、Ｎ−（１，３−ジメチルブチル）−Ｎ'−フェニル−ｐ−フェニレンジアミン、Ｎ−（１−メチルヘプチル）−Ｎ'−フェニル−ｐ−
フェニレンジアミン、Ｎ−シクロヘキシル−Ｎ'−フェニル−ｐ−フェニレンジアミン、
４−（ｐ−トルエンスルファモイル）ジフェニルアミン、Ｎ，Ｎ'−ジメチル−Ｎ，Ｎ'−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ'−ジ−第三オクチルジフェニルアミン
、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４'−ジアミノジフェニルメタン、４，４'−ジアミノジフェニルメタン、Ｎ，Ｎ，Ｎ'，Ｎ'−テトラメチル−４，４'−ジアミノジフェニルメタン
、１，２−ビス［（２−メチルフェニル）アミノ］エタン、１，２−ビス（フェニルアミノ）プロパン、（ｏ−トリル）ビグアニド、ビス［４−（１'，３'−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オク
チルフェノチアジンの混合物、Ｎ−アリルフェノチアジン、Ｎ，Ｎ，Ｎ'，Ｎ'−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジノ−４−オン、２，２，６，６−テトラメチルピペリジノ−４−オール。
【０１１５】
２．ＵＶ吸収剤及び光安定剤
２．１．２−（２'−ヒドロキシフェニル）ベンゾトリアゾール、
例えば、２−（２'−ヒドロキシ−５'−メチルフェニル）ベンゾトリアゾール、２−（３'，５'−ジ−第三ブチル−２'−ヒドロキシフェニル）ベンゾトリアゾール、２−（５'−第三ブチル−２'−ヒドロキシフェニル）ベンゾトリアゾール、２−（２'−ヒドロキシ−５'−（１，１，３，３−テトラメチルブチル）フェニル）ベンゾトリアゾール、２−（
３'，５'−ジ−第三ブチル−２'−ヒドロキシフェニル）−５−クロロベンゾトリアゾー
ル、２−（３'−第三ブチル−２'−ヒドロキシ−５'−メチルフェニル）−５−クロロベ
ンゾトリアゾール、２−（３'−第二ブチル−５'−第三ブチル−２'−ヒドロキシフェニ
ル）ベンゾトリアゾール、２−（２'−ヒドロキシ−４'−オクチルオキシフェニル）ベンゾトリアゾール、２−（３'，５'−ジ−第三アミル−２'−ヒドロキシフェニル）ベンゾ
トリアゾール、２−（３'，５'−ビス（α，α−ジメチルベンジル）−２'−ヒドロキシ
フェニル）ベンゾトリアゾール、２−（３'−第三ブチル−２'−ヒドロキシ−５'−（２
−オクチルオキシカルボニルエチル）フェニル）−５−クロロベンゾトリアゾール、２−（３'−第三ブチル−５'−［２−（２−エチルヘキシルオキシ）カルボニルエチル］−２'−ヒドロキシフェニル）−５−クロロベンゾトリアゾール、２−（３'−第三ブチル−２'−ヒドロキシ−５'−（２−メトキシカルボニルエチル）フェニル）−５−クロロベンゾトリアゾール、２−（３'−第三ブチル−２'−ヒドロキシ−５'−（２−メトキシカルボ
ニルエチル）フェニル）ベンゾトリアゾール、２−（３'−第三ブチル−２'−ヒドロキシ−５'−（２−オクチルオキシカルボニルエチル）フェニル）ベンゾトリアゾール、２−
（３'−第三ブチル−５'−［２−（２−エチルヘキシルオキシ）カルボニルエチル］−２'−ヒドロキシフェニル）ベンゾトリアゾール、２−（３'−ドデシル−２'−ヒドロキシ
−５'−メチルフェニル）ベンゾトリアゾール、２−（３'−第三ブチル−２'−ヒドロキ
シ−５'−（２−イソオクチルオキシカルボニルエチル）フェニルベンゾトリアゾール、
２，２'−メチレンビス［４−（１，１，３，３−テトラメチルブチル）−６−ベンゾト
リアゾール−２−イルフェノール］；２−［３'−第三ブチル−５'−（２−メトキシカルボニルエチル）−２'−ヒドロキシフェニル］−２Ｈ−ベンゾトリアゾールとポリエチレ
ングリコール３００とのエステル交換生成物；Ｒが３'−第三ブチル−４'−ヒドロキシ−５'−２Ｈ−ベンゾトリアゾール−２−イルフェニル基を表す［Ｒ−ＣＨ2ＣＨ2−ＣＯＯ
−ＣＨ2ＣＨ2−］2−、２−［２'−ヒドロキシ−３'−（α，α−ジメチルベンジル）−
５'−（１，１，３，３−テトラメチルブチル）フェニル］ベンゾトリアゾール；２−［
２'−ヒドロキシ−３'−（１，１，３，３−テトラメチルブチル）−５'−（α，α−ジ
メチルベンジル）フェニル］ベンゾトリアゾール。
【０１１６】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２'，４'−トリヒドロキシ及び２'−ヒドロ
キシ−４，４'−ジメトキシ誘導体。
【０１１７】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４
−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１１８】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１１９】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２'
−チオビス−［４−（１，１，３，３−テトラメチルブチル）フェノール］のニッケル錯体、ニッケルジブチルジチオカルバメート、４−ヒドロキシ−３，５−ジ−第三ブチルベンジルホスホン酸のモノアルキルエステル、例えばメチル又はエチルエステルのニッケル塩、ケトキシム、例えば２−ヒドロキシ−４−メチルフェニルウンデシルケトキシムのニッケル錯体、更なる配位子を伴うか又は伴わない１−フェニル−４−ラウロイル−５−ヒドロキシピラゾールのニッケル錯体。
【０１２０】
２．６．立体障害アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ'−ビス（２，２，６，６−テトラメ
チル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１'−（１，２−エタンジイル）−ビス（３，３，５，５−テトラメチルピペラジノン）
、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ'−ビス（２，２，６，６−テトラメ
チル−４−ピペリジル）ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−
ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ'−ビス（２，２，６，６−テトラメチル−４−ピペリジル）ヘキサメチレンジアミンと
４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  Ｒｅｇ．Ｎｏ．［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ  Ｒｅｇ．Ｎｏ．［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ'−ビス−ホルミル−Ｎ，Ｎ'−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１２１】
２．７．オキサミド、
例えば、４，４'−ジオクチルオキシオキサニリド、２，２'−ジエトキシオキサニリド、２，２'−ジオクチルオキシ−５，５'−ジ−第三ブトキサニリド、２，２'−ジドデシル
オキシ−５，５'−ジ−第三ブトキサニリド、２−エトキシ−２'−エチルオキサニリド、Ｎ，Ｎ'−ビス（３−ジメチルアミノプロピル）オキサミド、２−エトキシ−５−第三ブ
チル−２'−エトキサニリド及びその２−エトキシ−２'−エチル−５，４'−ジ−第三ブ
トキサニリドとの混合物、ｏ−及びｐ−メトキシ−二置換オキサニリドの混合物及びｏ−及びｐ−エトキシ−二置換オキサニリドの混合物。
【０１２２】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒド
ロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２−［２−ヒドロキシ−４−（２−エチルエトキシ）フェニル］−４，６−ジフェニル−１，３，５−トリアジン。
【０１２３】
３．金属奪活剤、
例えば、Ｎ，Ｎ'−ジフェニルオキサミド、Ｎ−サリチラル−Ｎ'−サリチロイルヒドラジン、Ｎ，Ｎ'−ビス（サリチロイル）ヒドラジン、Ｎ，Ｎ'−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ'−ジアセチ
ルアジポイルジヒドラジド、Ｎ，Ｎ'−ビス（サリチロイル）オキサリルジヒドラジド、
Ｎ，Ｎ'−ビス（サリチロイル）チオプロピオニルジヒドラジド。
【０１２４】
４．ホスフィット及びホスホニット、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４'−ビフェニレンジホスホニット、６−イソオクチルオキシ−２，４，８，１０
−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２'，２"−ニトリロ［トリエチルトリス（３，３'，５，５'−テトラ−第三ブチル−１，１'−ビフェニル−２，２'−ジイル）−ホスフィット］、２−エチルヘキシル（３，３'，５，５'−テトラ−第三ブチル−１，１'−ビフェニル−２，
２'−ジイル）ホスフィット、５−ブチル−５−エチル−２−（２，４，６−トリ−第三
ブチルフェノキシ）−１，３，２−ジオキサホスフィラン。
【０１２５】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１２６】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１２７】
７．チオ相乗剤、
例えば、チオジプロピオン酸ジラウリル又はチオジプロピオン酸ジステアリル。
【０１２８】
８．過酸化物捕捉剤、
例えば、β−チオジプロピオン酸のエステル、例えば、ラウリル、ステアリル、ミリスチル又はトリデシルエステル、メルカプトベンズイミダゾール又は２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
【０１２９】
９．ポリアミド安定剤
例えば、ヨウ化物及び／又はリン化合物と組み合わせた銅塩及び二価マンガンの塩。
【０１３０】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１３１】
１１．核剤、
例えば、タルクのような無機物質、二酸化チタン又は酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３'
，４'−ジメチルベンジリデン）ソルビトール、１，３：２，４−ジ（パラメチルジベン
ジリデン）ソルビトール、及び１，３：２，４−ジ（ベンジリデン）ソルビトール。
【０１３２】
１２．充填剤及び強化剤、
例えば、炭酸カルシウム、シリケート、ガラス繊維、ガラス球、アスベスト、タルク、カオリン、雲母、硫酸バリウム、金属酸化物及び金属水酸化物、カーボンブラック、グラファイト、木粉及び他の天然物の粉末又は繊維、合成繊維。
【０１３３】
１３．他の添加剤
例えば、可塑剤、滑剤、乳化剤、顔料、レオロジー添加剤、触媒、流れ調整剤、蛍光増白剤、防炎加工剤、帯電防止剤、発泡剤及び赤外線（ＩＲ）吸収剤。
好ましいＩＲ吸収剤は、例えば、顔料、染料又は有機金属化合物である。そのような顔料の例は、例えば、特開２００３−２２１５２３号公報に開示されている。ＩＲ吸収性染料の例は、例えば、特開２００３−３２７８６５号公報又は欧州特許出願公開第１３０６４０４号明細書に開示されている。ＩＲ吸収性有機金属化合物は、例えば、欧州特許出願
公開第１２６６９３１号明細書又はケミカルアブストラクト１１７；１１２５２９に開示されている。
【０１３４】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書、欧州特許出願公開第０５９１１０２号明細書又は欧州特許出願公開第１２９１３８４号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３'−ビス［５，７−ジ−第三ブチル−３−（４−
［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン又は３−（２−アセチル−５−イソオクチルフェニル）−５−イソオクチルベンゾフラノ−２−オン。
【０１３５】
更なる添加剤は、典型的には処理される材料の総質量に基づいて０．０１ないし１０％の濃度において使用される。
【０１３６】
式Ｉで表される新規な化合物は特に、フェノール性抗酸化剤、光安定剤及び／又は加工安定剤と伴に使用することができる。
【０１３７】
成分（ｂ）及び所望による更なる添加剤の合成ポリマーへの混和は、公知の方法、例えば、配合、押出し、共押出しの前又は最中に行われるか、さもなくば、溶解又は分散された化合物を合成ポリマーへ適用し、適当ならばその後緩慢な溶媒蒸発により行われる。
【０１３８】
本発明はまた、成分（ａ）を５ないし９０質量％の量で及び成分（ｂ）を５ないし８０質量％の量で含有するマスターバッチ又は濃縮物の形態の組成物に関する。
【０１３９】
成分（ｂ）及び所望による更なる添加剤はまた、重合の前又は重合中、或いは架橋の前に添加することができる。
【０１４０】
更なる添加剤を伴うか又は伴わない成分（ｂ）は、純粋な形態で、或いはワックス、オイル又はポリマー中に封入して合成ポリマー中へ混和することができる。
【０１４１】
更なる添加剤を伴うか又は伴わない成分（ｂ）は、合成ポリマー上に噴霧することができる。他の添加剤（例えば上述において示された慣用の添加剤）またはその融解物が、該ポリマー上にこれらの添加剤と共に噴霧され得るように、それらを希釈することもできる。重合触媒の不活性化の間の噴霧による添加は特に有利であり、例えば不活性化のために使用される蒸気を使用して噴霧を行うことが可能である。
【０１４２】
球状重合ポリオレフィンの場合、例えば他の添加剤を伴うか又は伴わない成分（ｂ）を、噴霧によって適用することが有利であり得る。
【０１４３】
この方法において製造された合成ポリマーは広範囲の形態、例えば、発泡体、フィルム、繊維、テープ、成型用組成物として、形材として、又は、塗装材、特に、粉体塗料のための結合剤、接着剤、パテとして、又は、特に厚く層形成されたポリオレフィン成形品であって抽出媒体との長期間接触にあるもの、例えば液体または気体のための管、フィルム、繊維、ジオメンブラン（ｇｅｏｍｅｍｂｒａｎｅ）、テープ、形材又はタンクとして使用され得る。
【０１４４】
好ましい厚く層形成されたポリオレフィン成形品は１ないし５０ｍｍ、特に１ないし３０ｍｍ、例えば２ないし１０ｍｍの層厚を有する。
【０１４５】
本発明の組成物は、種々の造形品の製造のために有利に使用することができる。例としては以下のものである：
Ｉ−１）浮遊装置、海洋用途、平底船、ブイ、甲板用プラスチックランバー、甲板、桟橋、ボート、カヤック、オール及び海岸強化材。
Ｉ−２）自動車用途、特に、バンパー、ダッシュボード、バッテリー、リアー及びフロントの内張り、ボンネット下部の形成部品、ハット・シェルフ、トランクの内張り、内装の内張り、エアーバックのカバー、付属品（ライト）のための電子成形物、ダッシュボードの枠、ヘッドランプガラス、機器パネル、外装の裏張り、車内装飾機器、自動車ライト、ヘッドライト、パーキングライト、テールランプ、ストップライト、内装及び外装装備；ドアパネル；ガスタンク、フロントガラス、後部窓；座席裏張り、外装パネル、電線絶縁、密閉のための異形押出物、被覆加工物、ピラーカバー、車台部品、排気装置、燃料フィルター／フィラー、燃料ポンプ、燃料タンク、車体側面成形物、コンバーティブルトップ、外装にある鏡、外装装備、ファスナー／固定具、フロントエンド構成部品、ガラス、ヒンジ、施錠機構、荷物室／天井ラック、押型／型打部分、シール、側面衝突保護用具、消音材／絶縁材及びサンルーフ。
Ｉ−３）道路交通装置、特に、標識、道路表示のためのポスト、車付属品、警告三角板、医薬品ケース、ヘルメット、タイヤ。
Ｉ−４）備品を含む、飛行機、鉄道、モーターカー（自動車、オートバイ）のための装置。
Ｉ−５）宇宙用途、特に、ロケット及び衛星のための装置、例えば、再突入シールド。
Ｉ−６）建築及び設計、鉱業用途、騒音除去システム、街路避難所及びシェルターのための装置。
【０１４６】
ＩＩ−１）器具、ケース及びカバー一般並びに電気／電子器具（パーソナルコンピューター、電話、携帯電話、プリンター、テレビセット、オーディオ及びビデオ装置）、植木鉢、衛生ＴＶアンテナ及びパネル装置。
ＩＩ−２）鉄または織物のような他の材質のための被覆。
ＩＩ−３）電子産業のための装置、特に、プラグ、特に、コンピューターのプラグのための絶縁体、電気及び電子部品のためのケース、プリント基板、及びチップ、チェックカードまたはクレジットカードのような電子データ記憶のための材料。
ＩＩ−４）電気器具、特に、洗濯機、乾燥機、オーブン（電子レンジ）、食器洗浄機、ミキサー及びアイロン。
ＩＩ−５）照明器具（例えば、街燈、ランプシェード）のカバー。
ＩＩ−６）ワイヤー及びケーブルにおける用途（半導体、絶縁及びケーブル被覆）
ＩＩ−７）コンデンサー、冷蔵庫、加熱装置、エアコン、電子機器の封入、半導体、コヒーマシーン及び電気掃除機のための薄膜。
【０１４７】
ＩＩＩ−１）歯車（ギア）、スライド付属品、スペーサー、スクリュー、ボルト、ハンドル及びノブのような工業製品。
ＩＩＩ−２）ローターの歯、換気扇及び風車の羽、ソーラー装置、水泳プール、水泳プー
ルカバー、プールのライナー、池のライナー、押入れ、洋服ダンス、隔壁、薄壁、折り畳み式壁、屋根、シャッター（例えば、ロールシャッター）、付属品、パイプの連結具、スリーブ及びコンベアベルト。
ＩＩＩ−３）サニタリー製品、特に、シャワー個室、便座、カバー及びシンク。
ＩＩＩ−４）衛生製品、特におしめ（赤ちゃん用、成人失禁用）、女性衛生製品、シャワーカーテン、ブラシ、マット、浴槽、移動トイレ、歯ブラシ及びおまる。
ＩＩＩ−５）水、排水及び化学薬品のためのパイプ（交差結合有または無）ワイヤー及びケーブル保護のためのパイプ、ガス、オイル及び下水のためのパイプ、雨樋、竪樋及び排水システム。
ＩＩＩ−６）あらゆる形状（窓ガラス）の形材及び外壁
ＩＩＩ−７）ガラス代用品、特に、押出又は共押出プレート、ビル用ガラス（一枚の、２枚のまたは多層の壁）、飛行機、学校、押出シート、建築のガラスのための窓フィルム、電車、輸送機関、サニタリー製品及び温室。
ＩＩＩ−８）プレート（壁、裁断板）、押出コーティング（写真紙、テトラパック及びパイプコーティング）、サイロ、木材代用品、プラスチックランバー、木材複合材料、壁、表面、家具、化粧紙、フロアーカバー（内装及び外装用途）、フローリング、床板及びタイル。
ＩＩＩ−９）吸気及び排気管。
ＩＩＩ−１０）セメント−、コンクリート−、複合材料−用途及びカバー、外壁及び被覆、手すり、バニスター、台所調理台、屋根材、屋根シート、タイル及び防水シート。
【０１４８】
ＩＶ−１）プレート（壁、裁断板）、トレイ、人工ガラス、人工芝、スタジアム競技場（アスレチック）の人工カバー、スタジアム競技場（アスレチック）の人工フロアー及びテープ。
ＩＶ−２）長及び短の織物繊維、繊維（カーペット／衛生製品／ジオテキスタイル／単繊維；フィルター；拭き取り繊維／カーテン（シェード）／医療用途）、バルク繊維（例えばガウン／保護衣服用途）、ネット、ロープ、ケーブル、ひも、コード、スレッド、安全シートベルト、衣服、肌着、手袋；ブーツ；ゴム長靴、下着衣料、衣料品、水着、運動着、雨傘（日傘、サンシェード）、パラシュート、パラグライダー、帆、"バルーン−シル
ク"、キャンピング製品、テント、エアベッド、サンベッド、バルクバッグ及びバッグ。
ＩＶ−３）屋根、トンネル、ごみ集積場、池のための膜、断熱材、カバー及びシール、壁被覆膜、ジオメンブレン、水泳プール、カーテン（シェード）／サンシールド、日よけ、天蓋、壁紙、食品パッキング及びラッピング（柔軟及び硬い）、医療用パッキング（柔軟及び硬い）、エアバッグ／安全ベルト、アーム及びヘッドレスト、カーペット、センターコンソール、ダッシュボード、コックピット、ドア、オーバーヘッドコンソールモジュール、ドアトリム、天井の内張り、内装照明、内装鏡、手荷物棚、リアーラゲージカバー、シート、ステアリングコラム、ハンドル、繊維製品及びトランクトリム。
【０１４９】
Ｖ）フィルム（包装、堆積、積層、農業及び園芸、温室、マルチ、トンネル、サイレージ）、梱包外被、水泳プール、くず入れ袋、壁紙、伸縮フィルム、ラフィア、脱塩フィルム、バッテリー及び接続器。
【０１５０】
ＶＩ−１）食品パッキング及びラッピング（柔軟及び硬い）、ボトル。
ＶＩ−２）ボックス（枠箱）、ラゲージ、収納箱、家庭用品箱、パレット、棚、トラック、ねじくぎ箱、パック及び缶のような貯蔵システム。
ＶＩ−３）カートリッジ、注射器、医療用途、あらゆる輸送機関のためのコンテナー、くずかご及び廃棄物ビン、廃棄物バッグ、ビン、ゴミ箱、ビンライナー、車輪付きゴミ箱、コンテナー一般、水／排水／化学薬品／ガス／オイル／ガソリン／ディーゼルのためのタンク；タンクライナー、ボックス、枠箱、バッテリーケース、餌入れ、ピストン、眼科用途、診断機器及び医薬品のブリスターパッキングのような医療機器。
【０１５１】
ＶＩＩ−１）押出コーティング（写真紙、テトラパック、パイプコーティング）、あらゆる種類の家庭製品（例えば、電気器具、魔法瓶／衣服ハンガー）、プラグ、ワイヤー及びケーブル止め具、ジッパー、クロージャー、ロック及びスナップ−クロージャーのような留め付け装置。
ＶＩＩ−２）サポート機器、スポーツ及びフィットネス機器のようなレジャータイムのための製品、体育マット、スキーブーツ、インラインスケート、スキー、ビッグフット、アスレチック地面（例えば、テニスグランド）；ボトルのためのねじ蓋、蓋、ストッパー及び缶。
ＶＩＩ−３）家具一般、発泡製品（クッション、衝撃吸収剤）、発泡体、スポンジ、ふきん、マット、ガーデンチェアー、スタジアムシート、テーブル、カウチ、おもちゃ、組立用具（ボード、フィギュア、ボール）、プレイハウス、滑り台及び遊具。
ＶＩＩ−４）光及び磁気データ保存のための材料。
ＶＩＩ−５）台所用品（食事、飲水、調理、備蓄）。
ＶＩＩ−６）ＣＤ、カセット及びビデオテープのためのボックス；ＤＶＤ電子機器、あらゆる種類のオフィス供給品（ボールペン、印鑑及びインクパッド、マウス、棚、トラック）、あらゆる容積及び内容物（飲料、洗剤、香水を含む化粧品）のボトル、及び接着テープ。
ＶＩＩ−７）フットウェアー（靴／靴のソール）、インソール、スパッツ、接着剤、構造用接着剤、食品ボックス（果物、野菜、肉、魚）、合成紙、ボトルのラベル、カウチ、人工関節（人間）、印刷プレート（フレキソ印刷）、印刷された回路基板及び表示技術製品。
ＶＩＩ−８）充填された重合体のデバイス（タルク、チョーク、陶土（カオリン）、珪灰石、顔料、黒炭、ＴｉＯ2、雲母、ナノ複合材料、白雲石、ケイ酸塩、ガラス、アスベス
トで）。
【０１５２】
従って、本発明の更なる実施態様は、上述の組成物を含む造形品、特に、フィルム、管、形材、瓶、タンクまたはコンテナー、繊維に関する。
【０１５３】
本発明の更なる実施態様は、上述の組成物を含む成形品に関する。成形は、特に、射出、ブロー、圧縮、回転成形若しくはスラッシュ成形または押出により達成される。
【０１５４】
本発明はまた、有機材料の表面エネルギーを減少させる方法であって、該材料に少なくとも１種の式Ｉで表される化合物を混和するか又は適用することからなる方法にも関する。
【０１５５】
有機材料の表面エネルギーを減少させるための方法において、好ましい式Ｉで表される化合物及び所望による更なる添加剤は、組成物のために記述されたものと同様である。
【０１５６】
本発明の好ましい態様はまた、有機材料のための表面エネルギーの減少剤としての、式Ｉで表される化合物の使用である。
【実施例】
【０１５７】
以下の実施例は本発明を更に説明する。部及び％は質量に関するものである。
【０１５８】
実施例１：ヒドロキシ末端を有するビスフェノールＡオリゴカーボネート（ｍ＝１１）及び式Ａで表されるモノヒドロキシポリシロキサン(ｐ＝１０)からのポリシロキサン末端を有するオリゴカーボネートの製造
【化２１】
0005503869.tif 000029
１，２−ジクロロエタン２００ｍＬ中のモノヒドロキシポリシロキサン（Ｍｎ＝８７８ｇ／ｍｏｌ）［チッソコーポレーションからのα−ブチル−ω−［３−（２´−ヒドロキシエトキシ）プロピル］−ポリジメチルシロキサン］２５ｇ及びビス（２，４−ジニトロフェニル）カーボネート（ＤＮＰＣ）１１．２２ｇの溶液に、１，２−ジクロロエタン５０ｍＬ中のトリエチルアミン４．３２ｍＬの溶液を撹拌下、室温において１時間かけて滴下添加した。反応混合物を更に３０分撹拌し、その後、１，２−ジクロロエタン２００ｍＬ中のトリエチルアミン４．３２ｍＬ、４−（ジメチルアミノ）ピリジン０．２ｇ及びビスフェノールＡオリゴカーボネート（Ｍｎ＝２７００；ｍ＝１１）３４．９６ｇの溶液へ室温で２時間かけてゆっくり滴下した。撹拌を１時間続けた。反応混合物は、２００ｍＬまで反応混合物を濃縮することにより後処理され、その後、攪拌しながらメタノール（２Ｌ）中に投入し、生成物を沈殿させた。沈殿生成物を濾取し、黄色が消えて白色になるまでメタノールで数回洗浄した。生成物をその後、真空下、６０℃で２４時間乾燥して恒量とし、５１．６ｇの白色固体を得た。
【０１５９】
実施例２：ヒドロキシ末端を有するビスフェノールＡオリゴカーボネート（ｍ＝１３）及び式Ａで表されるモノヒドロキシポリシロキサン(ｐ＝１０)からのポリシロキサン末端を有するオリゴカーボネートの製造
ジクロロメタン１００ｍＬ中のモノヒドロキシポリシロキサン（Ｍｎ＝８７８ｇ／ｍｏｌ）［チッソコーポレーションからのα−ブチル−ω−［３−（２´−ヒドロキシエトキシ）プロピル］−ポリジメチルシロキサン］１６ｇ及びビス（２，４−ジニトロフェニル）カーボネート（ＤＮＰＣ）７．３３ｇの溶液に、ジクロロメタン３０ｍＬ中のトリエチルアミン３．０ｍＬの溶液を撹拌下、室温において１時間かけて滴下添加した。反応混合物を更に２０分撹拌し、その後、ジクロロメタン２５０ｍＬ中のトリエチルアミン３．０ｍＬ、４−（ジメチルアミノ）ピリジン０．１ｇ及びビスフェノールＡオリゴカーボネート（Ｍｎ＝３２９６；ｍ＝１３）２６．１２ｇの溶液へ、室温で２．５時間かけて滴下した。撹拌を３０分間続けた。反応混合物は、２５０ｍＬまで反応混合物を濃縮することにより後処理され、その後、攪拌しながらメタノール（２．５Ｌ）中に投入し、生成物を沈殿させた。沈殿生成物を濾取し、黄色が消えて白色になるまでメタノールで数回洗浄した。生成物をその後、真空下、６０℃で２４時間乾燥して恒量とし、３６．５ｇの白色固体を得た。
【０１６０】
実施例３：ヒドロキシ末端を有するビスフェノールＡオリゴカーボネート（ｍ＝１９）及び式Ａで表されるモノヒドロキシポリシロキサン(ｐ＝１０)からのポリシロキサン末端を有するオリゴカーボネートの製造
ジクロロメタン１００ｍＬ中のモノヒドロキシポリシロキサン（Ｍｎ＝８７８ｇ／ｍｏｌ）［実施例１参照］１２．５ｇ及びビス（２，４−ジニトロフェニル）カーボネート（ＤＮＰＣ）５．６１ｇの溶液に、ジクロロメタン２５ｍＬ中のトリエチルアミン２．２ｍＬの溶液を撹拌下、室温において１．４時間かけて滴下添加した。反応混合物を更に３０分撹拌し、その後、ジクロロメタン２５０ｍＬ中のトリエチルアミン２．２ｍＬ、４−（ジメチルアミノ）ピリジン０．０８１ｇ及びビスフェノールＡオリゴカーボネート（Ｍｎ＝４７８４；ｍ＝１９）３０．９６ｇの溶液へ室温で１時間かけて滴下した。撹拌を１時間続けた。反応混合物は、２００ｍＬまで反応混合物を濃縮することにより後処理され、その後、攪拌しながらメタノール（２Ｌ）中に投入し、生成物を沈殿させた。沈殿生成物を濾取し、黄色が消えて白色になるまでメタノールで数回洗浄した。生成物をその後、真
空下、６０℃で２４時間乾燥して恒量とし、４０ｇの白色固体を得た。
【０１６１】
実施例４：ヒドロキシ末端を有するビスフェノールＡオリゴカーボネート（ｍ＝２７）及び式Ａで表されるモノヒドロキシポリシロキサン(ｐ＝１０)からのポリシロキサン末端を有するオリゴカーボネートの製造
ジクロロメタン２００ｍＬ中のモノヒドロキシポリシロキサン（Ｍｎ＝８７８ｇ／ｍｏｌ）［実施例１参照］２０ｇ及びビス（２，４−ジニトロフェニル）カーボネート（ＤＮＰＣ）９．１６ｇの溶液に、ジクロロメタン４０ｍＬ中のトリエチルアミン５．０ｍＬの溶液を撹拌下、室温において１．２５時間かけて滴下添加した。反応混合物を更に１５分撹拌し、その後、ジクロロメタン５００ｍＬ中のトリエチルアミン５．０ｍＬ、４−（ジメチルアミノ）ピリジン０．１５ｇ及びビスフェノールＡオリゴカーボネート（Ｍｎ＝６９４１；ｍ＝２７）６０．８２ｇの溶液へ室温で１．５時間かけて滴下した。撹拌を１時間続けた。反応混合物は、攪拌しながら反応混合物へメタノール２．５Ｌをゆっくり添加することにより後処理された。沈殿生成物を濾取し、黄色が消えて白色になるまでメタノールで数回洗浄した。生成物をその後、真空下、４０℃で２４時間乾燥して恒量とし、７７ｇの白色固体を得た。
【０１６２】
実施例５：ヒドロキシ末端を有するビスフェノールＡオリゴカーボネート（ｍ＝３７）及び式Ａで表されるモノヒドロキシポリシロキサン(ｐ＝１０)からのポリシロキサン末端を有するオリゴカーボネートの製造
ジクロロメタン１０００ｍＬ中のモノヒドロキシポリシロキサン（Ｍｎ＝８７８ｇ／ｍｏｌ）［実施例１参照］９１．４ｇ及びビス（２，４−ジニトロフェニル）カーボネート（ＤＮＰＣ）４１．８７ｇの溶液に、ジクロロメタン２５０ｍＬ中のトリエチルアミン２０．７ｍＬの溶液を撹拌下、室温において１時間かけて滴下添加した。反応混合物を更に３０分撹拌し、その後、ジクロロメタン１５００ｍＬ中のトリエチルアミン２０．７ｍＬ、４−（ジメチルアミノ）ピリジン０．６４ｇ及びビスフェノールＡオリゴカーボネート（Ｍｎ＝９４５８；ｍ＝３７）１００ｇの溶液へ室温で１．５時間かけて滴下した。撹拌を終夜続けた。反応混合物は、攪拌しながら反応混合物へメタノール３．２Ｌをゆっくり添加することにより後処理された。沈殿生成物を濾取し、黄色が消えて白色になるまでメタノールで数回洗浄した。生成物をその後、真空下、４０℃で６時間乾燥した。この乾燥生成物をヘキサン４．５Ｌを用い、１．５時間スラリーとした。上層をデカントし、残渣を再び真空下、４０℃で２４時間乾燥して恒量とし、３６２ｇの白色固体を得た。
【０１６３】
実施例６：ヒドロキシ末端を有するビスフェノールＡオリゴカーボネート（ｍ＝１１）及び式Ｂで表されるモノヒドロキシポリシロキサン(ｐ＝６４)からのポリシロキサン末端を有するオリゴカーボネートの製造
【化２２】
0005503869.tif 000030
ジクロロメタン２００ｍＬ中のモノヒドロキシポリシロキサン（Ｍｎ＝５０００ｇ／ｍｏｌ）［チッソコーポレーションからのα−ブチル−ω−［３−（２´−ヒドロキシエトキシ）プロピル］−ポリジメチルシロキサン］１４９．７ｇ及びビス（２，４−ジニトロフェニル）カーボネート（ＤＮＰＣ）１１．７９ｇの溶液に、ジクロロメタン５０ｍＬ中のトリエチルアミン４．５ｍＬの溶液を撹拌下、室温において１．５時間かけて滴下添加した。反応混合物を更に３０分撹拌し、その後、ジクロロメタン２５０ｍＬ中のトリエチルアミン４．５ｍＬ、４−（ジメチルアミノ）ピリジン８０ｍｇ及びビスフェノールＡオリゴカーボネート（Ｍｎ＝２６０５；ｍ＝２７）３０ｇの溶液へ室温で２．５時間かけて
滴下した。撹拌を２時間続けた。反応混合物を、最初に１Ｎ  ＨＣｌで、その後０．０５Ｎ  ＮａＯＨで洗浄した。反応混合物をメタノールに投入し、半固体の化合物を得た。生成物をその後、真空下、４０℃で２４時間乾燥して恒量とし、１３１ｇの白色固体を得た。
【０１６４】
実施例７：ヒドロキシ末端を有するビスフェノールＡオリゴカーボネート（ｍ＝８８）及び式Ｂで表されるモノヒドロキシポリシロキサン(ｐ＝６４)からのポリシロキサン末端を有するオリゴカーボネートの製造
パート１：
１，２−ジクロロエタン２００ｍＬ中にビスフェノールＡオリゴカーボネート（Ｍｎ＝３１６８）４２．５ｇを７８℃にて溶解した。溶液を６０℃まで冷却し、その後、ビス（２，４−ジニトロフェニル）カーボネート（ＤＮＰＣ）４．２９ｇ及び４−（ジメチルアミノ）ピリジン８４ｍｇを攪拌下で添加した。反応温度を７８℃まで上げ、反応混合物を、１，２−ジクロロエタン５０ｍＬ中のトリエチルアミン５ｍＬの溶液を４０分間で滴下して処理した。反応混合物を更に３０分間７８℃で攪拌し続けた。その後、反応混合物を室温まで冷却した。
パート２：
１，２−ジクロロエタン２００ｍＬ中のモノヒドロキシポリシロキサン（Ｍｎ＝５０００ｇ／ｍｏｌ）［実施例６参照］８０ｇ及びビス（２，４−ジニトロフェニル）カーボネート（ＤＮＰＣ）６．４４ｇの溶液に、１，２−ジクロロエタン５０ｍＬ中のトリエチルアミン３．５ｍＬの溶液を撹拌下、室温において１時間かけて滴下添加した。反応混合物を更に５０分撹拌し、トリエチルアミン３．５ｍＬ及び４−（ジメチルアミノ）ピリジン１０５ｍｇで処理し、その後、パート１の反応混合物へ室温で２時間かけて滴下した。添加の１時間後に、更に、ジクロロメタン２００ｍＬを反応混合物へ添加した。撹拌を３０分間続けた。反応混合物を１Ｎ  ＨＣｌ（１Ｌ）で洗浄し、続いて反応混合物が無色になるまで５％重炭酸ナトリウム溶液１Ｌで５回洗浄することにより後処理した。その後、着色不純物を更に除去するために、この溶液を硫酸ナトリウム及び中性アルミナで処理した。反応混合物を溶媒を留去することにより濃縮した。残渣をジクロロメタン５００ｍＬ中に再度溶解し、メタノール２Ｌで沈殿させた。生成物を濾取し、真空下、４０℃で２４時間乾燥して恒量とし、５１ｇの白色固体を得た。
【０１６５】
実施例８：式Ｉａで表される炭酸ビス−｛４−［１−メチル−１−（４−トリエチルシラニルオキシ−フェニル）−エチル］−フェニル｝エステルの製造
【化２３】
0005503869.tif 000031
１，２−ジクロロエタン２０００ｍＬ中に、４−［１−メチル−１−（４−トリエチルシラニルオキシ−フェニル）−エチル］−フェノール２５０ｇ及びビス（２，４−ジニトロフェニル）カーボネート（ＤＮＰＣ）１２９．２ｇを溶解した。反応混合物に、ジクロロメタン５００ｍＬ中のトリエチルアミン９０．７５ｍＬの溶液を、窒素雰囲気下、０ないし５℃で１時間かけて攪拌下で滴下添加した。その後、４−（ジメチルアミノ）ピリジン４．０ｇを反応混合物に添加し、更に１時間攪拌を続けた。反応混合物を１Ｎ  ＨＣｌ（１Ｌ）で洗浄し、続いて０．５Ｎ  水酸化ナトリウム溶液１．５Ｌで２回洗浄することにより後処理した。その後、有機層を無水硫酸ナトリウムで乾燥し、真空下で濃縮して、粗化合物を得た。残渣を、溶離液として酢酸エチル／ヘキサンを用い、シリカゲルを通して濾過して、白色固体７０ｇを得た。
【０１６６】
実施例９：ヒドロキシ末端を有するビスフェノールＡオリゴカーボネート（ｍ＝１１）及び式Ｃで表されるポリアルキレンオキシドで変性されたヘプタメチルトリシロキサンからのポリシロキサン末端を有するオリゴカーボネートの製造
【化２４】
0005503869.tif 000032
ジクロロメタン４００ｍＬ中の式Ｃで表されるポリアルキレンオキシドで変性されたヘプタメチルトリシロキサン［Ｃ．Ａ．６７６７４−６７−３］５８．７ｇ及びビス（２，４−ジニトロフェニル）カーボネート（ＤＮＰＣ）３９．３３ｇの溶液に、ジクロロメタン１００ｍＬ中のトリエチルアミン１４．９５ｍＬの溶液を撹拌下、室温において１時間かけて滴下添加した。反応混合物を更に３０分撹拌し、その後、ジクロロメタン５００ｍＬ中のトリエチルアミン１４．９５ｍＬ、４−（ジメチルアミノ）ピリジン２７０ｍｇ及びビスフェノールＡオリゴカーボネート（Ｍｎ＝２６０５）１００ｇの溶液へ２．５時間かけて滴下添加した。反応混合物を終夜攪拌した。
反応混合物を１Ｎ  ＨＣｌ溶液  １Ｌで洗浄し、続いて、反応混合物が無色になるまで０．５Ｎ  水酸化ナトリウム溶液０．５Ｌで４回洗浄することにより後処理した。その後、この溶液を無水硫酸ナトリウムで乾燥し、真空下で濃縮した。その後、メタノール５００ｍＬをゆっくり添加した。沈殿した生成物を濾取し、真空下、４０℃で２４時間乾燥して恒量とし、１３３ｇの白色固体を得た。
【０１６７】
実施例１０：ヒドロキシ末端を有するビスフェノールＡオリゴカーボネート（ｍ＝１１）及び式Ｄで表される３−（ポリオキシエチレン）プロピルヘプタメチルトリシロキサンからのポリシロキサン末端を有するオリゴカーボネートの製造
【化２５】
0005503869.tif 000033
ジクロロメタン４００ｍＬ中の式Ｄで表される３−（ポリオキシエチレン）プロピルヘプタメチルトリシロキサン４５．５９ｇ及びビス（２，４−ジニトロフェニル）カーボネート（ＤＮＰＣ）３９．３３ｇの溶液に、ジクロロメタン１００ｍＬ中のトリエチルアミン１４．９５ｍＬの溶液を撹拌下、室温において１時間かけて滴下添加した。反応混合物を更に３０分撹拌し、その後、ジクロロメタン５００ｍＬ中のトリエチルアミン１４．９５ｍＬ、４−（ジメチルアミノ）ピリジン２７０ｍｇ及びビスフェノールＡオリゴマー（Ｍｎ＝２６０５）１００ｇの溶液へ２．５時間かけて滴下添加した。反応混合物を終夜攪拌した。
反応混合物を１Ｎ  ＨＣｌ溶液  １Ｌで洗浄し、続いて、反応混合物が無色になるまで０．５Ｎ  水酸化ナトリウム溶液０．５Ｌで４回洗浄することにより後処理した。その後、この溶液を無水硫酸ナトリウムで乾燥し、真空下で濃縮した。その後、メタノール５００ｍＬをゆっくり添加した。沈殿した生成物を濾取し、真空下、４０℃で２４時間乾燥して恒量とし、１１０ｇの白色固体を得た。
【０１６８】
実施例１１：式Ｉｂで表される１，１，１−トリス｛炭酸−４−［１−メチル−１−（４−トリエチルシラニルオキシフェニル）エチル］フェニルエステル｝−１−エチルの製造
【化２６】
0005503869.tif 000034
１，２−ジクロロエタン２５０ｍＬ中の、４−［１−メチル−１−（４−トリエチルシラニルオキシフェニル）エチル］フェノール（ＭＷ＝３４２．５５ｇ／ｍｏｌ）２５ｇ及びビス（２，４−ジニトロフェニル）カーボネート（ＤＮＰＣ）２７．７９ｇの溶液に、１，２−ジクロロエタン５０ｍＬ中のトリエチルアミン１１．２２ｍＬの溶液を、攪拌下室温で４０分間かけて滴下添加した。反応混合物を更に２０分間攪拌し、その後、１，２−ジクロロエタン２５０ｍＬ中の、トリエチルアミン１１．２２ｍＬ、４−（ジメチルアミノ）ピリジン１５０ｍｇ及び１，１，１−トリス（４−ヒドロキシフェニル）エタン（ＭＷ＝３０６．３５５）６．５８ｇの溶液へ、室温で１．２５時間かけて滴下した。攪拌を１．２５時間継続した。反応混合物を１Ｎ  ＨＣｌ溶液（２Ｌ）で洗浄し、続いて反応混合物が無色になるまで飽和重炭酸ナトリウム溶液の各２Ｌで複数回洗浄することにより後処理した。溶媒を留去し、残渣を、溶離液として酢酸エチル／ヘキサンを用い、シリカゲルを通して濾過して、白色固体１５．２ｇを得た。
【０１６９】
実施例１２：ヒドロキシ末端を有するビスフェノールＡオリゴカーボネート（ｍ＝１９）及び式Ｅで表されるモノヒドロキシポリシロキサン（ｐ＝５）からのポリシロキサン末端を有するオリゴカーボネートの製造
【化２７】
0005503869.tif 000035
ジクロロメタン１００ｍＬ中のモノヒドロキシポリシロキサン（Ｍｎ＝６６２ｇ／ｍｏｌ）１６ｇ及びビス（２，４−ジニトロフェニル）カーボネート（ＤＮＰＣ）１２．８７ｇの溶液に、ジクロロメタン２５ｍＬ中のトリエチルアミン４．７ｍＬの溶液を撹拌下、室温において１．４時間かけて滴下添加した。反応混合物を更に３０分撹拌し、その後、ジクロロメタン２５０ｍＬ中のトリエチルアミン４．７ｍＬ、４−（ジメチルアミノ）ピリジン０．１０５２ｇ及びビスフェノールＡオリゴカーボネート（Ｍｎ＝４８０５；ｍ＝１９）５９．１４ｇの溶液へ室温で１時間かけて滴下した。攪拌を１時間続けた。反応混合物を０．５Ｎ  ＨＣｌ溶液  ５００ｍＬで２回洗浄し、続いて、反応混合物が無色になるまで０．５Ｎ  水酸化ナトリウム溶液５００ｍＬで４回洗浄することにより後処理した。最後に有機層を水で洗浄し、その後、無水硫酸ナトリウムで乾燥した。真空下で濃縮した後、メタノール５００ｍＬをゆっくり添加した。沈殿した生成物を濾取し、真空下、６０℃で２４時間乾燥して恒量とし、６９ｇの白色固体を得た。
【０１７０】
実施例１３：ヒドロキシ末端を有するビスフェノールＡオリゴカーボネート（ｍ＝２０）及び式Ｆで表されるモノヒドロキシポリシロキサン（ｐ＝３）からのポリシロキサン末端を有するオリゴカーボネートの製造
【化２８】
0005503869.tif 000036
ジクロロメタン１００ｍＬ中のモノヒドロキシポリシロキサン（Ｍｎ＝６６２ｇ／ｍｏｌ）８ｇ及びビス（２，４−ジニトロフェニル）カーボネート（ＤＮＰＣ）６．４３ｇの溶液に、ジクロロメタン２５ｍＬ中のトリエチルアミン６．３６ｍＬの溶液を撹拌下、室温において１．４時間かけて滴下添加した。反応混合物を更に３０分撹拌し、その後、ジクロロメタン１５０ｍＬ中のトリエチルアミン６．３６ｍＬ、４−（ジメチルアミノ）ピリジン０．０９７ｇ及びビスフェノールＡオリゴカーボネート（Ｍｎ＝４９３２．６５；ｍ＝２０）２８．１８ｇの溶液へ室温で１時間かけて滴下した。攪拌を１８時間続けた。反応混合物を０．５Ｎ  ＨＣｌ溶液  ２５０ｍＬで２回洗浄し、続いて、反応混合物が無色になるまで０．５Ｎ  水酸化ナトリウム溶液２５０ｍＬで４回洗浄することにより後処理した。最後に有機層を水で洗浄し、その後、無水硫酸ナトリウムで乾燥した。真空下で濃縮した後、メタノール２５０ｍＬをゆっくり添加した。沈殿した生成物を濾取し、真空下、６０℃で２４時間乾燥して恒量とし、３０ｇの白色固体を得た。
【０１７１】
実施例１４：ヒドロキシ末端を有するビスフェノールＺオリゴカーボネート（ｍ＝９）及び式Ｆで表されるモノヒドロキシポリシロキサン（ｐ＝３）（構造は実施例１３参照）からのポリシロキサン末端を有するオリゴカーボネートの製造
ジクロロメタン１５０ｍＬ中のモノヒドロキシポリシロキサン（Ｍｎ＝６６２ｇ／ｍｏｌ）２６ｇ及びビス（２，４−ジニトロフェニル）カーボネート（ＤＮＰＣ）２０．９１ｇの溶液に、ジクロロメタン２５ｍＬ中のトリエチルアミン７．７５ｍＬの溶液を撹拌下、室温において１．４時間かけて滴下添加した。反応混合物を更に３０分撹拌し、その後、ジクロロメタン１７５ｍＬ中のトリエチルアミン７．７５ｍＬ、４−（ジメチルアミノ）ピリジン０．０５４ｇ及びビスフェノールＺオリゴカーボネート（Ｍｎ＝２４９０．６４；ｍ＝９）５０ｇの溶液へ室温で１時間かけて滴下した。攪拌を１８時間続けた。反応混合物を０．５Ｎ  ＨＣｌ溶液  ２５０ｍＬで２回洗浄し、続いて、反応混合物が無色になるまで０．５Ｎ  水酸化ナトリウム溶液２５０ｍＬで４回洗浄することにより後処理した。最後に有機層を水で洗浄し、その後、無水硫酸ナトリウムで乾燥した。真空下で濃縮した後、メタノール３００ｍＬをゆっくり添加した。沈殿した生成物を濾取し、真空下、４０℃で２４時間乾燥して恒量とし、４３．３ｇの白色固体を得た。
【０１７２】
実施例１５：表面改質剤として、シリコン含有基を末端に有するオリゴ−及びポリ−カーボネートを含有するポリカーボネートテープの加工
ポリカーボネートテープ中の式Ｉで表される新規化合物の表面特性を評価するために、それらは以下に示す手順に従ってポリマー中に混和された：
ポリカーボネート粉末［バイエル社からのマクロロン（Ｍａｋｒｏｌｏｎ）３１０８ＦＢＬ（登録商標：Ｍａｋｒｏｌｏｎ  ３１０８  ＦＢＬ）］を真空オーブンにおいて１２０℃で８時間乾燥した。それぞれの式Ｉで表される化合物の適量を乾燥ポリカーボネート粉末に添加して、式Ｉで表される化合物を１０質量％まで含有する製剤を得た。該製剤をターボミキサーで混合し、平ダイを備えた２軸スクリュー押出機（サーモ  エレクトロン
コーポレーションからのＰｏｌｙ−Ｌａｂ押出機）で押出した。この方法により、ポリカーボネートテープは幅２０ｍｍ、厚さ約１ｍｍで製造された。加工温度は約２８０℃であった。全ての製造されたテープは透明な外観を有していた。
製造されたポリカーボネートテープの接触角は液適法及び測定液として水を使用して、データフィジックス（Ｄａｔａｐｈｙｓｉｃｓ）ＯＣＡ  ３０接触角装置を用いて測定された。得られた結果を表１に纏めた。
【表１】
0005503869.tif 000037
【０１７３】
実施例１６：表面改質剤としてシリコン含有基を末端に有するオリゴ−及びポリ−カーボネートを含有するポリカーボネート押出シートの加工
微生物に対する抗接着性を評価するために、式Ｉで表されるシリコン含有基を末端に有するオリゴ−及びポリ−カーボネートが以下に示す手順に従ってポリカーボネート押出シート中に混和された：
ポリカーボネート粉末［バイエル社からのマクロロン（Ｍａｋｒｏｌｏｎ）３１０８ＦＢＬ（登録商標：Ｍａｋｒｏｌｏｎ  ３１０８  ＦＢＬ）］を真空オーブンにおいて１２０℃で８時間乾燥した。それぞれの式Ｉで表される化合物の適量を乾燥ポリカーボネート粉末に添加して、式Ｉで表される化合物を１０質量％まで含有する製剤を得た。該製剤をＧｒｉｎｄｏ  Ｍｉｘ  ＣＭ  ２００で混合し、２軸スクリュー押出機（サーモ  エレクトロン  コーポレーションからのハーク（Ｈａａｋｅ）ＤＳ１６−Ｌ／Ｄ２５）で混合してペレットにし、更に、平ダイ（Ｃｏｌｌｉｎ  ＣＲ−１３６／３５０）を備えた１軸スクリュー押出機を使用して幅１１０ｍｍで厚さ０．２ｍｍでシートを押出した。加工温度は、約２８０℃であった。全ての製造されたテープは透明な外観を有していた。
ポリマー表面への微生物の減少された接着性を測定するために、以下に示す試験方法を用いた：
試験系はマイクロタイタープレートをベースとし、Ｎａｔｕｒｅ  Ｍｅｄｉｃｉｎｅ、第６巻、第８号、１０５３−１０５６頁中に記載された方法に従って行われた。活性化合物を備えた試料と未処理の対照試料が、最大７×４ｍｍの同一の試料サイズが得られるよう調製された。これらの試験片は、細菌（例えば、スタフィロコッカス  アウレウス）又は酵母菌株の懸濁液中、１ウェル当り１試料で、マイクロタイタープレート中で６０分間保温され、その後、ＰＢＳ緩衝液ですすがれた。試験片に接着した微生物細胞は、試験菌株に対する特異抗体を用いる免疫アッセイで検出されたが、それらはその後、比色分析で検出された。活性化合物を備えた試料における結果は、未処理の対照試料の結果と比較された。結果を対照試料に対する相対残留接着パーセントとして報告したが、１００％という値は、対照試料において観察された値を示す。結果を表２に纏めた。値が低いほど優れていることを示す。
【表２】
0005503869.tif 000038
【０１７４】
実施例１７：ポリカーボネート表面上への藻類の接着減少
この試験の目的は実施例１６に従って調製したポリカーボネート薄片の藻類に対する抗接着効果を決定し、前記薄片の表面上での藻類の増殖を防止又は減少することである。抗接着添加剤を用いていないブランクポリカーボネート薄片及び増殖対照（研磨紙で粗面化したスライドガラス）に関する増殖は、約４週間の試験期間に亘って決定され、従って藻類の数世代に亘る。
水槽１にはヘマトコッカス  プルビアリス（Ｈａｅｍａｔｏｃｏｃｃｕｓ  ｐｌｕｖｉａｌｉｓ）（Ｈｐ）及びクレブソルミディウム  フラシダム（Ｋｌｅｂｓｏｒｍｉｄｉｕｍ  ｆｌａｃｃｉｄｕｍ）（Ｋｆ）［ドイツ国、３７０７３  ゲッチンゲンの“Ｓａｍｍｌｕｎｇ  ｖｏｎ  Ａｌｇｅｎｋｕｌｔｕｒｅ，Ｐｆａｎｚｅｎｐｈｙｓｉｏｌｏｇｉｓｃｈｅｓ  Ｉｎｓｔｉｔｕｔ  ｄｅｒ  Ｕｎｉｖｅｒｓｉｔａｔ  Ｇｏｔｔｉｎｇｅｎ”により提供された。］を植え付けた。
水槽２には養魚の水槽のガラス壁から直接単離した藻株を植え付けた。
対照水槽は水性植物を有する水槽に由来する。
６日間の培養の後、薄片を表３に記載した藻類Ｘ−ＡＡＰ媒体中に入れた（薄片の２／
３が水中で、１／３が水の外）。スライドガラスを水槽の底の上に設置した。
【表３】
0005503869.tif 000039
試験条件は以下の通り：水温  ２０℃±２℃、照明状況  明１６時間：暗８時間、照明強度  １５０００−２００００ルクス（キセノン植物用ランプ）。
藻類の増殖は以下の方法で目視的に評価した。
３は大量に増殖したことを示す。
２は増殖したことを示す。
１は僅かに増殖し、辛うじて目視可能であることを示す。
０は増殖しなかったことを示す。
水槽１での結果をを表４に纏めた。水槽２での結果をを表５に纏めた。
【表４】
0005503869.tif 000040
【表５】
0005503869.tif 000041
【化２９】
0005503869.tif 000042
【０１７５】
実施例１８：バルク材料としてシリコン含有基を末端に有するオリゴ−及びポリ−カーボネートを使用する押出テープの加工
バルク材料又は添加剤としての式Ｉで表される新規化合物の表面特性を評価するために、以下に示す手順を用いた：
それぞれの式Ｉで表される化合物の適量を真空オーブンにおいて１２０℃で８時間乾燥した。それらを平ダイを備えた２軸スクリュー押出機（サーモ  エレクトロンコーポレーション（Ｔｈｅｒｍｏ  Ｅｌｅｃｔｒｏｎ  Ｃｏｒｐｏｒａｔｉｏｎ）からのＭｉｎｉＬａｂ押出機）で押出した。この方法において、テープは幅５ｍｍ、厚さ約０．５ｍｍで製造された。加工温度は約２８０℃であった。全ての製造されたテープは透明な外観を有していた。
製造されたテープの接触角は液適法及び測定液として水を使用して、データフィジックス（Ｄａｔａｐｈｙｓｉｃｓ）ＯＣＡ  ３０接触角装置を用いて測定された。結果を表６に纏めた。
【表６】
0005503869.tif 000043
【０１７６】
実施例１９：表面改質剤としてシリコン含有基を末端に有するオリゴ−及びポリ−カーボネートを含有するポリカーボネート射出成形プラークの加工
これらの表面特性を評価するために、式Ｉで表されるシリコン含有基を末端に有するオリゴ−及びポリ−カーボネートを以下に示す手順に従って、ポリカーボネート射出成形プラーク中に混和した：
ポリカーボネート粉末［バイエル社からのマクロロン（Ｍａｋｒｏｌｏｎ）３１０８ＦＢＬ（登録商標：Ｍａｋｒｏｌｏｎ  ３１０８  ＦＢＬ）］を真空オーブンにおいて１２０℃で８時間乾燥した。それぞれの式Ｉで表される化合物の適量を乾燥ポリカーボネート粉末に添加して、式Ｉで表される化合物を１０質量％まで含有する製剤を得た。該製剤をターボミキサーで混合し、２軸スクリュー押出機（サーモエレクトロンコーポレーション（Ｔｈｅｒｍｏ  Ｅｌｅｃｔｒｏｎ  Ｃｏｒｐｏｒａｔｉｏｎ）からのＭｉｎｉＬａｂ）で混合してペレットにし、更にマイクロ−射出成形機（クロノプラスト（ＣｒｏｎｏＰｌａｓｔ）社からのＢａｂｙＰｌａｓｔ）を用いて幅３０ｍｍ、長さ４０ｍｍ及び厚さ２ｍｍのプラークに射出成形した。加工温度は約２８０℃であった。全ての製造されたプラークは透明な外観を有していた。
製造されたテープの接触角は液適法及び測定液として水を使用して、データフィジックス（Ｄａｔａｐｈｙｓｉｃｓ）ＯＣＡ  ３０接触角装置を用いて測定された。得られた結果を表７に纏めた。
【表７】
0005503869.tif 000044
【０１７７】
実施例２０：表面改質剤としてシリコン含有基を末端に有するオリゴ−及びポリ−カーボネートを含有するＰＥＴ射出成形プラークの加工
ＰＥＴ中におけるこれらの加工性を評価するために、式Ｉで表されるシリコン含有基を末端に有するオリゴ−及びポリ−カーボネートを以下に示す手順に従って、ポリエステル射出成形プラーク中に混和した：
ポリエステル粉末［ポリクリア（Ｐｏｌｙｃｌｅａｒ）１１０１（Ｋａｓａ社）又はイースター（Ｅａｓｔａｒ）６７６３（イーストマン社）］を真空オーブンにおいて１２０℃で８時間乾燥した。それぞれの式Ｉで表される化合物の適量を乾燥ポリカーボネート粉末に添加して、式Ｉで表される化合物を１０質量％まで含有する製剤を得た。該製剤をターボミキサーで混合し、２軸スクリュー押出機（サーモエレクトロンコーポレーション（Ｔｈｅｒｍｏ  Ｅｌｅｃｔｒｏｎ  Ｃｏｒｐｏｒａｔｉｏｎ）からのＭｉｎｉＬａｂ）で混合してペレットにし、更にマイクロ−射出成形機（クロノプラスト（ＣｒｏｎｏＰｌａｓｔ）社からのＢａｂｙＰｌａｓｔ）を用いて幅３０ｍｍ、長さ４０ｍｍ及び厚さ２ｍｍのプラークに射出成形した。加工温度は約２６０℃であった。全ての製造されたプラークは表８に纏められたように透明な外観を有していた。
【表８】
0005503869.tif 000045
【０１７８】
実施例２１：ポリプロピレン中の表面改質剤としてのシリコン含有基を末端に有するオリゴ−及びポリ−カーボネートの撥水特性
サンプルの準備：式Ｉで表される化合物の反発（ｒｅｐｅｌｌｅｎｃｙ）特性を決定する
ために、繊維質量：４０ｇ／ｍ2であるポリプロピレン不織布の工業製品サンプルが試験
化合物の１％ＴＨＦ溶液に浸漬され、同時に０．５分間超音波エネルギーが適用された。その後、サンプルを室温で１晩乾燥した。
反発（ｒｅｐｅｌｌｅｎｃｙ）特性：処理された不織布サンプルはＩＮＤＡ試験法８０．８（９９）と同様の撥水性試験において評価された。不織布のぬれ挙動は一連の水／イソプロパノール混合物を用いて試験された。ぬれ挙動の観察は０（水湿潤、非撥水性）ないし１０（最適撥水性）で評価された。結果を表９に纏めた。
【表９】
0005503869.tif 000046
【０１７９】
実施例２２：表面改質剤として、シリコン含有基を末端に有するオリゴ−及びポリ−カーボネートを含有するポリカーボネート押出シートの表面特性
表面特性は、液適法及び測定液として水を使用して、データフィジックス（Ｄａｔａｐｈｙｓｉｃｓ）ＯＣＡ  ３０接触角装置を用いて実施例１６に記載されたポリカーボネートシートの接触角を測定することにより、評価した。結果を表１０に纏めた。
【表１０】
0005503869.tif 000047